(57)【要約】ベース樹脂（ポリエステル系樹脂など）と、アミノ基含有トリアジン化合物と、硫酸及び／又はスルホン酸との塩で構成された難燃剤（Ａ）と、難燃助剤（Ｂ）とで難燃性樹脂組成物を構成する。前記難燃助剤（Ｂ）としては、芳香族系樹脂、環状尿素系化合物又はその誘導体［アセチレン尿素、尿酸、メラミン又はその縮合物（メラム、メレム、メロンなど）のシアヌール酸塩など］、アミノ基含有トリアジン化合物（メラミン又はその縮合物など）、及び／又は無機金属系化合物（非イオウ系酸素酸の金属塩、金属酸化物、金属水酸化物、金属硫化物など）を用いる。本発明は、ハロゲン系難燃剤及び有機リン系難燃剤を使用することなく、難燃化された難燃性樹脂組成物を提供する。【特許請求の範囲】
【請求項１】
ベース樹脂と難燃剤（Ａ）と難燃助剤（Ｂ）とを含む難燃性樹脂組成物であって、前記難燃剤（Ａ）が、アミノ基含有トリアジン化合物（Ａ１）と、硫酸及びスルホン酸から選択された少なくとも一種（Ａ２）との塩で構成され、前記難燃助剤（Ｂ）が、芳香族系樹脂（Ｂ１）、環状尿素系化合物又はその誘導体（Ｂ２）、アミノ基含有トリアジン化合物（Ｂ３）、及び無機金属系化合物（Ｂ４）から選択された少なくとも一種の難燃助剤で構成されている難燃性樹脂組成物。
【請求項２】
ベース樹脂が、ポリエステル系樹脂、又はポリエステル系樹脂とポリスチレン系樹脂とで構成されている請求項１記載の難燃性樹脂組成物。
【請求項３】
ベース樹脂が、１，４−シクロヘキサンジメチレンテレフタレート、Ｃ２−４アルキレンテレフタレート及びＣ２−４アルキレンナフタレートから選択された少なくとも１種の単位を有するホモ又はコポリエステルを含む請求項１記載の難燃性樹脂組成物。
【請求項４】
ベース樹脂が、ポリエチレンテレフタレート、ポリプロピレンテレフタレート、ポリブチレンテレフタレート、及びイソフタル酸変性ポリブチレンテレフタレートから選択された少なくとも１種で構成されている請求項１記載の難燃性樹脂組成物。
【請求項５】
ベース樹脂が、ポリＣ３−４アルキレンテレフタレートから選択された第１の樹脂と、ポリエチレンテレフタレート又はポリブチレンテレフタレートであり、かつ前記第１の樹脂と異なる第２の樹脂との混合物で構成されており、第１の樹脂と第２の樹脂との混合物が、（ｉ）ポリブチレンテレフタレートとポリエチレンテレフタレートとの混合物、（ｉｉ）ポリプロピレンテレフタレートとポリエチレンテレフタレートとの混合物、又は（ｉｉｉ）ポリプロピレンテレフタレートとポリブチレンテレフタレートとの混合物である請求項１記載の難燃性樹脂組成物。
【請求項６】
ベース樹脂が、ポリブチレンテレフタレートとポリエチレンテレフタレートとの混合物、又はポリプロピレンテレフタレートとポリエチレンテレフタレートとの混合物である請求項１記載の難燃性樹脂組成物。
【請求項７】
第１の樹脂と第２の樹脂との割合（重量比）が、第１の樹脂／第２の樹脂＝２０／８０〜８０／２０である請求項５記載の難燃性樹脂組成物。
【請求項８】
難燃剤（Ａ）において、アミノ基含有トリアジン化合物（Ａ１）が、メラミン又はメラミン縮合物で構成されている請求項１記載の難燃性樹脂組成物。
【請求項９】
難燃剤（Ａ）において、アミノ基含有トリアジン化合物（Ａ１）の割合が、硫酸及びスルホン酸（Ａ２）の総量に対して、前者／後者（モル比）＝１／５〜５／１である請求項１記載の難燃性樹脂組成物。
【請求項１０】
アミノ基含有トリアジン化合物と硫酸及びスルホン酸から選択された少なくとも一種との塩が、窒素気流下、昇温速度２０℃／分で、３０℃から２５０℃まで昇温加熱したとき、１５重量％以下の重量減少量を有する請求項１記載の難燃性樹脂組成物。
【請求項１１】
芳香族系樹脂（Ｂ１）が、ヒドロキシル基及び／又はアミノ基を有する芳香族環を有する樹脂、ポリアリレート系樹脂、芳香族エポキシ樹脂、芳香族ナイロン、ポリフェニレンスルフィド系樹脂、ポリフェニレンオキシド系樹脂及びポリカーボネート系樹脂から選択された少なくとも一種で構成されている請求項１記載の難燃性樹脂組成物。
【請求項１２】
環状尿素系化合物又はその誘導体（Ｂ２）が、環状ウレイド、及び環状ウレイドとメラミン類との塩から選択された少なくとも一種で構成されている請求項１記載の難燃性樹脂組成物。
【請求項１３】
アミノ基含有トリアジン化合物（Ｂ３）が、メラミン又はその誘導体、及びグアナミン又はその誘導体から選択された少なくとも一種を含む請求項１記載の難燃性樹脂組成物。
【請求項１４】
無機金属系化合物（Ｂ４）が、非イオウ系酸素酸の金属塩、金属酸化物、金属水酸化物及び金属硫化物から選択された少なくとも一種を含む請求項１記載の難燃性樹脂組成物。
【請求項１５】
難燃剤（Ａ）と難燃助剤（Ｂ）との割合（重量比）が、難燃剤（Ａ）／難燃助剤（Ｂ）＝９９．９９／０．０１〜１／９９である請求項１記載の難燃性樹脂組成物。
【請求項１６】
ベース樹脂が少なくともポリエステル系樹脂で構成され、難燃剤（Ａ）がメラミン及びその縮合物から選択された少なくとも一種のアミノトリアジン化合物と、硫酸及びスルホン酸から選択された少なくとも一種との塩であり、難燃助剤（Ｂ）が芳香族系樹脂（Ｂ１）で構成されている請求項１記載の難燃性樹脂組成物。
【請求項１７】
ベース樹脂が、少なくとも（ｉ）ポリエチレンテレフタレート、（ｉｉ）ポリブチレンテレフタレート、（ｉｉｉ）ポリプロピレンテレフタレートとポリエチレンテレフタレートとの混合物、又は（ｉｖ）ポリブチレンテレフタレートとポリエチレンテレフタレートとの混合物で構成され、難燃剤（Ａ）がメラミン及びその縮合物から選択された少なくとも一種のアミノトリアジン化合物と、硫酸及びアルカンスルホン酸から選択された少なくとも一種との塩で構成され、難燃助剤（Ｂ）が芳香族エポキシ樹脂で構成されている請求項１記載の難燃性樹脂組成物。
【請求項１８】
ベース樹脂が、第１の樹脂と第２の樹脂との混合物で構成され、前記第１の樹脂が、ポリブチレンテレフタレート又はポリプロピレンテレフタレートであり、前記第２の樹脂がポリエチレンテレフタレートであり、前記第１の樹脂と第２の樹脂との割合（重量比）が、第１の樹脂／第２の樹脂＝３０／７０〜８０／２０である請求項１記載の難燃性樹脂組成物。
【請求項１９】
ベース樹脂１００重量部に対して、難燃剤（Ａ）１０〜１２０重量部、及び難燃助剤（Ｂ）０．００１〜５重量部を含む請求項１６又は１７記載の難燃性樹脂組成物。
【請求項２０】
難燃剤（Ａ）と芳香族系樹脂（Ｂ１）との割合（重量比）が、９９．９９／０．０１〜２０／８０である請求項１６記載の難燃性樹脂組成物。
【請求項２１】
ベース樹脂が少なくとも芳香族ポリエステル系樹脂で構成され、難燃剤（Ａ）が、メラミン及びその縮合物から選択された少なくとも一種のアミノ基含有トリアジン化合物と、硫酸及びスルホン酸から選択された少なくとも一種との塩で構成され、難燃助剤（Ｂ）が、アセチレン尿素、尿酸、メラミン又はその縮合物のシアヌール酸塩、及びメラミン又はその縮合物から選択された少なくとも一種で構成されており、前記難燃剤（Ａ）及び難燃助剤（Ｂ）において、前記メラミンの縮合物が、メラム、メレム及びメロンから選択された少なくとも一種である請求項１記載の難燃性樹脂組成物。
【請求項２２】
さらに、酸化防止剤、安定剤、ドリッピング防止剤、滑剤、可塑剤、及び充填剤から選択された少なくとも一種を含む請求項１、１６又は１８記載の難燃性樹脂組成物。
【請求項２３】
さらに酸化防止剤をベース樹脂１００重量部に対して０．０１〜３重量部の割合で含む請求項１又は１６記載の難燃性樹脂組成物。
【請求項２４】
さらに安定剤をベース樹脂１００重量部に対して０．０１〜１０重量部の割合で含む請求項１又は１６記載の難燃性樹脂組成物。
【請求項２５】
さらにドリッピング防止剤をベース樹脂１００重量部に対して０．０１〜５重量部の割合で含む請求項１６記載の難燃性樹脂組成物。
【請求項２６】
さらに滑剤をベース樹脂１００重量部に対して０．０１〜２重量部の割合で含む請求項１６、２３又は２４記載の難燃性樹脂組成物。
【請求項２７】
さらに可塑剤をベース樹脂１００重量部に対して０．０１〜２０重量部の割合で含む請求項１又は１６記載の難燃性樹脂組成物。
【請求項２８】
さらに充填剤をベース樹脂１００重量部に対して０．１〜１００重量部の割合で含む請求項１、１６、２３、２４又は２６記載の難燃性樹脂組成物。
【請求項２９】
ベース樹脂、請求項１記載の難燃剤（Ａ）、及び請求項１記載の難燃助剤（Ｂ）を混合し、難燃性樹脂組成物を製造する方法。
【請求項３０】
請求項１記載の難燃性樹脂組成物で形成された成形体。
【請求項３１】
電気特性として、３００Ｖ以上の比較トラッキング指数を有するとともに、難燃性として、厚み０．８ｍｍを有する試験片を用いてＵＬ９４に準拠して測定した燃焼性試験において、Ｖ−２、Ｖ−１又はＶ−０の難燃性能を有する請求項３０記載の成形体。
【請求項３２】
電気特性として、３５０Ｖ以上の比較トラッキング指数を有するとともに、難燃性として、厚み０．８ｍｍを有する試験片を用いてＵＬ９４に準拠して測定した燃焼性試験において、Ｖ−０の難燃性能を有する請求項３０記載の成形体。
【請求項３３】
成形体が、電気又は電子部品、オフィスオートメーション機器部品、自動車部品、あるいは機械機構部品である請求項３０記載の成形体。
【請求項３４】
成形体が、コネクター部品、スイッチ部品、リレー部品、トランス部品、ブレーカー部品、電磁開閉機器部品、フォーカスケース部品、コンデンサー部品、モーター部品、複写機部品、又はプリンター部品である請求項３０記載の成形体。
【請求項３５】
ベース樹脂と請求項１記載の難燃剤（Ａ）と請求項１記載の難燃助剤（Ｂ）とを含む難燃性樹脂組成物を射出成形し、成形体を製造する方法。
【発明の詳細な説明】
【技術分野】
【０００１】  本発明は、ポリエステル系樹脂などの熱可塑性樹脂を難燃化するのに有用な難燃性樹脂組成物およびその製造方法、ならびにこの難燃性樹脂組成物で形成された成形体に関する。
【背景技術】
【０００２】  熱可塑性樹脂、例えば、ポリエステル系樹脂は、優れた機械的特性、電気的特性、耐候性、耐水性、耐薬品性や耐溶剤性を有する。このため、エンジニアリングプラスチックとして電気・電子部品、機械機構部品、自動車部品など種々の用途に利用されている。一方、ポリエステル系樹脂には、利用分野が拡大するにつれ、機械的特性の向上とともに、安全上、難燃性であることが要求される。一般的に高い難燃性を付与する難燃剤としては、ハロゲン化合物や有機リン系化合物が知られている。しかし、ハロゲン系難燃剤においては、燃焼分解時にダイオキシン系化合物を多量に発生する場合があり、環境上好ましくない。また、有機リン系難燃剤は、近年問題になっているシックハウス症候群の原因物質であり、安全性の観点から好ましくない。【０００３】  一方、非ハロゲン系且つ非有機リン系難燃剤を用いて難燃性を付与した難燃性樹脂組成物が提案されている。例えば、特開平９−２５５８１１号公報（特許文献１）には、ポリスチレン樹脂、ポリプロピレン樹脂、ポリアミド樹脂などの熱可塑性樹脂に、メラミンと硫酸との反応生成物を難燃剤として含有させた難燃性樹脂組成物が開示されている。また、特表平１０−５１１４０９号公報（特許文献２）には、メラミン又はメラミン塩をスルホン酸などの有機酸を用いて縮合させたメラミン縮合生成物が、ポリアミド樹脂、ＡＢＳ樹脂、ポリウレタン樹脂に対して難燃性を付与することが開示されている。さらに特開２００１−２８８３６１号公報（特許文献３）には、メタンスルホン酸メラムを難燃剤として使用した難燃性ポリアミド樹脂組成物が開示されている。【０００４】  しかし、これらの難燃剤は、幅広い樹脂（特にポリエステル系樹脂）に対して、十分な難燃性を確実に付与できない。
【特許文献１】特開平９−２５５８１１号公報
【特許文献２】特表平１０−５１１４０９号公報
【特許文献３】特開２００１−２８８３６１号公報
【発明の開示】
【発明が解決しようとする課題】
【０００５】  従って、本発明の目的は、ハロゲン系難燃剤及び／又は有機リン系難燃剤を使用することなく、高いレベルで難燃化された樹脂組成物及びその製造方法を提供することにある。【０００６】  本発明の他の目的は、ベース樹脂の特性を低下させることなく、難燃化された実用性の高い樹脂組成物およびその製造方法を提供することにある。【０００７】  本発明のさらに他の目的は、難燃性が改善されるとともに、ブリードアウトが抑制された成形体及びその製造方法を提供することにある。【０００８】  本発明の別の目的は、難燃性とともに電気特性（耐トラッキング性など）が改善された成形体及びその製造方法を提供することにある。
【課題を解決するための手段】
【０００９】  本発明者らは、前記課題を達成するため鋭意検討した結果、アミノ基含有トリアジン化合物と硫酸及び／又はスルホン酸との塩に、特定の難燃助剤を組み合わせると、非ハロゲン系及び非リン系難燃剤であるにもかかわらず、ベース樹脂（熱可塑性樹脂など）を高いレベルで難燃化できることを見いだし、本発明を完成した。【００１０】  すなわち、本発明の難燃性樹脂組成物は、ベース樹脂と難燃剤（Ａ）と難燃助剤（Ｂ）とを含む難燃性樹脂組成物であって、前記難燃剤（Ａ）が、アミノ基含有トリアジン化合物［例えば、メラミン及びメラミン縮合物（メラム、メレム、メロンなど）など］（Ａ１）と、硫酸及びスルホン酸（例えば、アルカンスルホン酸など）から選択された少なくとも一種（Ａ２）との塩で構成され、前記難燃助剤（Ｂ）が、芳香族系樹脂（Ｂ１）、環状尿素系化合物又はその誘導体（Ｂ２）、アミノ基含有トリアジン化合物（Ｂ３）、及び無機金属系化合物（Ｂ４）から選択された少なくとも一種の難燃助剤で構成されている。【００１１】  ベース樹脂は、少なくともポリエステル系樹脂で構成できる。ベース樹脂は、ポリエステル系樹脂（例えば、１，４−シクロヘキサンジメチレンテレフタレート、Ｃ２−４アルキレンテレフタレート、Ｃ２−４アルキレンナフタレートなどから選択された少なくとも１種の単位を有するホモ又はコポリエステルなどの芳香族ポリエステル系樹脂）で構成してもよく、前記ポリエステル系樹脂とポリスチレン系樹脂とで構成してもよい。ベース樹脂は、例えば、ポリＣ２−４アルキレンテレフタレート（ポリエチレンテレフタレート（ＰＥＴ）、ポリプロピレンテレフタレート［（ＰＰＴ）、ポリトリメチレンテレフタレート（ＰＴＴ）］、ポリブチレンテレフタレート（ＰＢＴ）など）又は変性ポリＣ２−４アルキレンテレフタレート（イソフタル酸変性ポリブチレンテレフタレートなど）などであってもよい。また、ベース樹脂は、複数のＣ２−４アルキレンテレフタレートの混合物、例えば、ポリＣ３−４アルキレンテレフタレート（ＰＰＴ、ＰＢＴ）などの第１の樹脂と、ＰＥＴ又はＰＢＴであり、かつ前記第１の樹脂とは異なる第２の樹脂との混合物であってもよい。このような混合物としては、例えば、（ｉ）ＰＢＴとＰＥＴとの混合物、（ｉｉ）ＰＰＴとＰＥＴとの混合物、（ｉｉｉ）ＰＰＴとＰＢＴとの混合物などが挙げられる。第１の樹脂と第２の樹脂との割合（重量比）は、第１の樹脂／第２の樹脂＝２０／８０〜８０／２０（例えば、３０／７０〜８０／２０）であってもよい。【００１２】  アミノ基含有トリアジン化合物（Ａ１）の割合は、硫酸及びスルホン酸（Ａ２）の総量に対して、成分（Ａ１）／成分（Ａ２）（モル比）＝１／５〜５／１程度である。また、前記アミノ基含有トリアジン化合物と硫酸及び／又はスルホン酸との塩は、窒素気流下、昇温速度２０℃／分で３０℃から２５０℃まで昇温加熱したとき、１５重量％以下（例えば、０．００１〜１５重量％程度）の重量減少量を有していてもよい。【００１３】  前記難燃助剤（Ｂ）において、芳香族系樹脂（Ｂ１）は、ヒドロキシル基及び／又はアミノ基を有する芳香族環を有する樹脂、ポリアリレート系樹脂、芳香族エポキシ樹脂、芳香族ナイロン、��リフェニレンスルフィド系樹脂、ポリフェニレンオキシド系樹脂、ポリカーボネート系樹脂などで構成してもよい。環状尿素系化合物又はその誘導体（Ｂ２）は、環状ウレイド［環状モノウレイド（シアヌール酸、イソシアヌール酸など）、環状ジウレイド（アセチレン尿素、尿酸など）など］、及び前記環状ウレイドとメラミン類（メラミン、メラム、メレム、メロンなど）との塩などで構成してもよい。アミノ基含有トリアジン化合物（Ｂ３）は、メラミン又はその誘導体（メラミン又はその縮合物など）、グアナミン又はその誘導体［グアナミン、ベンゾグアナミン、フタログアナミン、アジポグアナミン、ＣＴＵ−グアナミン、ヘテロ環含有基を置換基として有するグアナミン（イミダゾール環の３級炭素原子にアルキル基及び／又はアリール基を有していてもよい２，４−ジアミノ−６−（２’−イミダゾリル−（１’）−アルキル）−ｓ−トリアジンなど）など］などであってもよい。無機金属系化合物（Ｂ４）は、無機酸の金属塩［非イオウ系酸素酸の金属塩（ホウ酸金属塩、リン酸水素金属塩、スズ酸金属塩など）など］、金属酸化物、金属水酸化物、及び金属硫化物などであってもよい。【００１４】  前記難燃性樹脂組成物は、例えば、ベース樹脂が少なくともポリエステル系樹脂で構成され、難燃剤（Ａ）がメラミン及びその縮合物から選択された少なくとも一種のアミノトリアジン化合物と、硫酸及びスルホン酸（メタンスルホン酸などのアルカンスルホン酸など）から選択された少なくとも一種との塩であり、難燃助剤（Ｂ）が芳香族系樹脂（Ｂ１）（芳香族エポキシ樹脂など）で構成されていてもよい。また、前記難燃性樹脂組成物は、例えば、ベース樹脂が少なくとも芳香族ポリエステル系樹脂で構成され、難燃剤（Ａ）が、メラミン及びその縮合物から選択された少なくとも一種のアミノ基含有トリアジン化合物と、硫酸及びスルホン酸から選択された少なくとも一種との塩で構成され、難燃助剤（Ｂ）が、アセチレン尿素、尿酸、メラミン又はその縮合物のシアヌール酸塩、及びメラミン又はその縮合物から選択された少なくとも一種で構成されていてもよい。なお、前記難燃剤（Ａ）及び難燃助剤（Ｂ）において、前記メラミンの縮合物は、メラム、メレム及びメロンから選択された少なくとも一種であってもよい。【００１５】  難燃性樹脂組成物において、難燃剤（Ａ）と難燃助剤（Ｂ）との割合（重量比）は、難燃剤（Ａ）／難燃助剤（Ｂ）＝９９．９９／０．０１〜１／９９程度であってもよい。なお、難燃剤（Ａ）と芳香族系樹脂（Ｂ１）との割合（重量比）は、９９．９９／０．０１〜２０／８０程度であってもよい。難燃性樹脂組成物は、ベース樹脂１００重量部に対して、難燃剤（Ａ）１０〜１２０重量部及び難燃助剤（Ｂ）０．００１〜５重量部を含んでいてもよい。【００１６】  本発明の難燃性樹脂組成物は、さらに、酸化防止剤、安定剤、ドリッピング防止剤、滑剤、可塑剤、及び充填剤から選択された少なくとも一種を含んでもよい。【００１７】  また、本発明には、ベース樹脂と難燃剤（Ａ）と難燃助剤（Ｂ）とを混合して難燃性樹脂組成物を製造する方法、および前記難燃性樹脂組成物で形成された成形体も含まれる。【００１８】  前記成形体は、電気特性と���て、３００Ｖ以上（例えば、３５０Ｖ以上）の比較トラッキング指数を有するとともに、難燃性として、厚み０．８ｍｍを有する試験片を用いてＵＬ９４に準拠して測定した燃焼性試験において、Ｖ−２、Ｖ−１又はＶ−０の難燃性能を有していてもよい。成形体は、電気及び／又は電子部品、オフィスオートメーション機器部品、自動車部品、あるいは機械機構部品などであってもよい。また、成形体は、コネクター部品、スイッチ部品、リレー部品、トランス部品、ブレーカー部品、電磁開閉機器部品、フォーカスケース部品、コンデンサー部品、モーター部品、複写機部品、又はプリンター部品などであってもよい。【００１９】  本発明には、さらにベース樹脂と前記難燃剤（Ａ）と前記難燃助剤（Ｂ）とを含む難燃性樹脂組成物を射出成形し、成形体を製造する方法も含まれる。
【発明の効果】
【００２０】  本発明では、アミノ基含有トリアジン化合物の硫酸及び／又はスルホン酸との塩（Ａ）と、特定の難燃助剤（Ｂ）とを組み合わせるので、ハロゲン系難燃剤及び／又は有機リン系難燃剤を使用することなく、難燃剤の割合が少量であっても高いレベルでベース樹脂を難燃化することができる。また、ベース樹脂の特性を低下させることなく、難燃化でき、実用性の高い樹脂組成物を得ることができる。さらに、成形体の難燃性を改善できるとともに、ブリードアウトも抑制できる。本発明では、さらに成形体の電気特性（耐トラッキング性など）を改善することもできる。
発明の詳細な説明【００２１】［ベース樹脂］
ベース樹脂としては、成形用として利用される種々の熱可塑性樹脂、例えば、ポリエステル系樹脂、スチレン系樹脂、ポリアミド系樹脂、ポリカーボネート系樹脂、ポリフェニレンオキシド系樹脂、ビニル系樹脂、オレフィン系樹脂、アクリル系樹脂などが挙げられる。これらのベース樹脂は、単独でまたは二種以上組合わせて使用してもよい。【００２２】  （１）ポリエステル系樹脂
ポリエステル系樹脂は、ジカルボン酸成分とジオール成分との重縮合、オキシカルボン酸又はラクトンの重縮合、またはこれらの成分の重縮合などにより得られるホモポリエステル又はコポリエステルである。好ましいポリエステル系樹脂は、通常、飽和ポリエステル系樹脂、特に芳香族飽和ポリエステル系樹脂が含まれる。【００２３】  ジカルボン酸成分としては、例えば、脂肪族ジカルボン酸（例えば、コハク酸、アジピン酸、スベリン酸、セバシン酸、ドデカンジカルボン酸、ダイマー酸などの炭素数４〜４０程度のジカルボン酸、好ましくは炭素数４〜１４程度のジカルボン酸）、脂環式ジカルボン酸（例えば、ヘキサヒドロテレフタル酸などの炭素数８〜１２程度のジカルボン酸）、芳香族ジカルボン酸［炭素数８〜１６程度のジカルボン酸、例えば、アレーンジカルボン酸（フタル酸、イソフタル酸、テレフタル酸、２，６−ナフタレンジカルボン酸などのナフタレンジカルボン酸など）、ビスフェニル−ジカルボン酸（４，４′−ビフェニルジカルボン酸、ジフェニルエーテル−４，４′−ジカルボン酸、ジフェニルアルカンジカルボン酸（４，４′−ジフェニルエタンジカルボン酸など）、ジフェニルケトンジカルボン酸など）］、又はこれらの誘導体（例えば、低級アルキルエステル、アリールエステル、酸無水物などのエステル形成可能な誘導体）などが挙げられる。これらのジカルボン酸成分は、単独で又は二種以上組み合わせて使用してもよい。さらに、必要に応じて、トリメリット酸、ピロメリット酸などの多価カルボン酸などを併用してもよい。【００２４】  好ましいジカルボン酸成分には、テレフタル酸、イソフタル酸、ナフタレンジカルボン酸などの芳香族ジカルボン酸が含まれる。【００２５】  ジオール成分には、例えば、脂肪族アルキレングリコール（例えば、エチレングリコール、トリメチレングリコール、プロピレングリコール、１，４−ブタンジオール、ネオペンチルグリコール、ヘキサンジオールなどの炭素数２〜１２程度の脂肪族グリコール、好ましくは炭素数２〜１０程度の脂肪族グリコール）、ポリオキシアルキレングリコール［アルキレン基の炭素数が２〜４程度であり、複数のオキシアルキレン単位を有するグリコール、例えば、ジエチレングリコール、ジプロピレングリコール、ジテトラメチレングリコール、トリエチレングリコール、トリプロピレングリコール、ポリテトラメチレングリコールなど］、脂環族ジオール（例えば、１，４−シクロヘキサンジオール、１，４−シクロヘキサンジメタノール、水素化ビスフェノールＡなど）などが挙げられる。また、ハイドロキノン、レゾルシノール、ビフェノール、２，２−ビス（４−ヒドロキシフェニル）プロパン、２，２−ビス−（４−（２−ヒドロキシエトキシ）フェニル）プロパン、キシリレングリコールなどの芳香族ジオールを併用してもよい。これらのジオール成分は単独で又は二種以上組み合わせて使用してもよい。さらに、必要に応じて、グリセリン、トリメチロールプロパン、ペンタエリスリトールなどのポリオールを併用してもよい。【００２６】  好ましいジオール成分には、Ｃ２−６アルキレングリコール（エチレングリコール、トリメチレングリコール、プロピレングリコール、１，４−���タンジオールなどの直鎖状アルキレングリコール）、繰返し数が２〜４程度のオキシアルキレン単位を有する（ポリ）オキシアルキレングリコール［ジエチレングリコールなどの（ポリ）（オキシ−Ｃ２−４アルキレン）単位を含むグリコール］、１，４−シクロヘキサンジメタノールなどが含まれる。【００２７】  オキシカルボン酸には、例えば、オキシ安息香酸、オキシナフトエ酸、グリコール酸、乳酸などのオキシカルボン酸又はこれらの誘導体などが含まれる。【００２８】  ラクトンには、プロピオラクトン、カプロラクトン（例えば、ε−カプロラクトンなど）などのＣ３−１２ラクトンなどが含まれる。【００２９】  好ましいポリエステル系樹脂には、アルキレンテレフタレート、アルキレンナフタレートなどのアルキレンアリレートを主成分（例えば、５０〜１００重量％、好ましくは７５〜１００重量％程度）とするホモポリエステル又はコポリエステル［例えば、ポリアルキレンテレフタレート（例えば、ポリ（１，４−シクロヘキサンジメチレンテレフタレート）（ＰＣＴ）、ポリエチレンテレフタレート（ＰＥＴ）、ポリプロピレンテレフタレート（ＰＰＴ）［ＰＰＴ（テレフタル酸成分とプロピレングリコール成分との重縮合により得られるホモポリエステル）、ポリトリメチレンテレフタレート（ＰＴＴ）（テレフタル酸成分とトリメチレングリコール成分との重縮合により得られるホモポリエステル）］、ポリブチレンテレフタレート（ＰＢＴ）などのポリＣ２−４アルキレンテレフタレート）、ポリアルキレンナフタレート（例えば、ポリエチレンナフタレート、ポリプロピレンナフタレート、ポリブチレンナフタレートなどのポリＣ２−４アルキレンナフタレート）などのホモポリエステル；アルキレンテレフタレート及び／又はアルキレンナフタレート単位を主成分（例えば、５０重量％以上）として含有するコポリエステル］が含まれる。特に好ましいポリエステル系樹脂には、ブチレンテレフタレート単位を主成分として含有するポリブチレンテレフタレート系樹脂（例えば、ポリブチレンテレフタレート、ポリブチレンテレフタレートコポリエステル（コモノマー変性ＰＢＴ、例えば、イソフタル酸変性ＰＢＴなどの非対称ジカルボン酸変性ＰＢＴなど））やエチレンテレフタレート単位を主成分とするポリエチレンテレフタレート系樹脂（例えば、ポリエチレンテレフタレート、ポリエチレンテレフタレートコポリエステル）、ポリプロピレン系樹脂（例えば、ポリプロピレンテレフタレート、ポリプロピレンテレフタレートコポリエステル）が含まれる。なお、これらのポリエステル系樹脂は単独で又は二種以上組み合わせて使用できる。【００３０】  また、コポリエステルにおいて、共重合可能な単量体（コモノマー）としては、Ｃ２−６アルキレングリコール（エチレングリコール、プロピレングリコール、１，４−ブタンジオールなどの直鎖状又は分岐鎖状アルキレングリコールなど）、繰返し数が２〜４程度のオキシアルキレン単位を有する（ポリ）オキシアルキレングリコール（ジエチレングリコールなどの（ポリ）（オキシ−Ｃ２−４アルキレン）単位を含むグリコールなど）、Ｃ６−１２脂肪族ジカルボン酸（アジピン酸、ピメリン酸、スベリン酸、アゼライン酸、セバシン酸など）、芳香族ジカルボン酸（フタル酸、イソフタル酸、ジフェニルジカルボン酸など（特に、フタル酸、イソフタル酸などの非対称芳香族ジカルボン酸など））、オキシカルボン酸（オキシ安息香酸、オキシナフトエ酸など）、スルホ芳香族ジカルボン酸塩［例えば、スルホイソフタル酸アルカリ金属塩（例えば、５−ナトリウムスルホイソフタル酸など）、スルホイソフタル酸ホスホニウム塩など］などが挙げられる。なお、ポリエステル系樹脂は、溶融成形性などを損なわない限り、直鎖状のみならず分岐鎖構造を有していてもよく、架橋されていてもよい。また、液晶ポリエステルであってもよい。【００３１】  ポリエステル系樹脂は、種類の異なる複数の樹脂（例えば、Ｃ２−４アルキレングリコール）の混合物であってもよい。このような混合物には、Ｃ３−４アルキレンテレフタレート（ＰＰＴ，ＰＢＴ）から選択された第１の樹脂と、この第１の樹脂と異なる第２の樹脂（ポリエチレンテレフタレート又はポリブチレンテレフタレートなど）との混合物、例えば、（ｉ）ポリブチレンテレフタレートとポリエチレンテレフタレートとの混合物、（ｉｉ）ポリプロピレンテレフタレートとポリエチレンテレフタレートとの混合物、（ｉｉｉ）ポリプロピレンテレフタレートとポリブチレンテレフタレートとの混合物などが含まれる。これらの混合物のうち、ポリブチレンテレフタレートとポリエチレンテレフタレートとの混合物、又はポリプロピレンテレフタレートとポリエチレンテレフタレートとの混合物などが特に好ましい。【００３２】  樹脂混合物において、各樹脂の割合は特に制限されないが、例えば、第１の樹脂と第２の樹脂との割合（重量比）は、第１の樹脂／第２の樹脂＝２０／８０〜８０／２０、好ましくは３０／７０〜８０／２０（例えば、３０／７０〜７５／２５）、さらに好ましくは３５／６５〜７０／３０程度であってもよい。【００３３】  ポリエステル系樹脂は、慣用の方法、例えば、エステル交換、直接エステル化法などにより製造できる。【００３４】  （２）スチレン系樹脂
スチレン系樹脂としては、例えば、スチレン系単量体（例えば、スチレン、ビニルトルエン、α−メチルスチレンなど）の単独又は共重合体；スチレン系単量体とビニル系単量体（例えば、アクリロニトリルなどの不飽和ニトリル、（メタ）アクリル酸エステル、（メタ）アクリル酸、無水マレイン酸などのα，β−モノオレフィン性不飽和カルボン酸又はその酸無水物あるいはそのエステルなど）との共重合体；スチレン系グラフト共重合体、スチレン系ブロック共重合体などが挙げられる。【００３５】  スチレン系樹脂としては、ポリスチレン［ＧＰＰＳ、ＳＰＳ（シンジオタクチックポリスチレン）］、スチレン−メタクリル酸メチル共重合体、スチレン−（メタ）アクリル酸共重合体、スチレン−アクリロニトリル共重合体（ＡＳ樹脂）、ゴム成分（ポリブタジエン、アクリルゴム、スチレン−ブタジエン共重合体ゴムなど）にスチレン系単量体と必要により共重合性単量体（アクリロニトリル及びメタクリル酸メチルから選択された少なくとも一種）がグラフト重合したグラフト共重合体［耐衝撃性ポリスチレン（ＨＩＰＳ）、ＡＢＳ樹脂、ＭＢＳ樹脂など］、ポリスチレンブロックとジエン又はオレフィンブロックとで構成されたブロック共重合体［例えば、スチレン−ブタジエン−スチレン（ＳＢＳ）ブロック共重合体、スチレン−イソプレンブロック共重合体、スチレン−イソプレン−スチレン（ＳＩＳ）ブロック共重合体、水素添加スチレン−ブタジエン−スチレン（ＳＥＢＳ）ブロック共重合体、水素添加スチレン−イソプレン−スチレン（ＳＥＰＳ）ブロック共重合体、エポキシ化ＳＢＳ、エポキシ化ＳＩＳ］などが挙げられる。これらのスチレン系樹脂は、単独で又は２種以上組み合わせて使用できる。【００３６】  （３）ポリアミド系樹脂
ポリアミドには、ジアミンとジカルボン酸とから誘導されるポリアミド；アミノカルボン酸、必要に応じてジアミン及び／又はジカルボン酸を併用して得られるポリアミド；ラクタム、必要に応じてジアミン及び／又はジカルボン酸との併用により誘導されたポリアミドが含まれる。ポリアミドには、コポリアミドも含まれる。ジアミン、ジカルボン酸、アミノカルボン酸、ラクタムは、それぞれ単独で又は２種以上組み合わせて使用できる。【００３７】  ジアミンとしては、例えば、テトラメチレンジアミン、ヘキサメチレンジアミンなどのＣ３−１０脂肪族ジアミン、ビス（４−アミノシクロヘキシル）メタン、ビス（４−アミノ−３−メチルシクロヘキシル）メタンなどの脂環族ジアミンが挙げられる。必要であれば、フェニレンジアミン、メタキシリレンジアミンなどの芳香族ジアミンを併用してもよい。【００３８】  ジカルボン酸としては、例えば、アジピン酸、スベリン酸、セバシン酸、ドデカン二酸などのＣ４−２０脂肪族ジカルボン酸；二量体化脂肪酸（ダイマー酸）；シクロヘキサン−１，４−ジカルボン酸やシクロヘキサン−１，３−ジカルボン酸などの脂環式ジカルボン酸；フタル酸、無水フタル酸、イソフタル酸やテレフタル酸、ナフタレンカルボン酸などの芳香族ジカルボン酸などが挙げられる。【００３９】  アミノカルボン酸としては、例えば、アミノヘプタン酸、アミノノナン酸、アミノウンデカン酸などのＣ４−２０アミノカルボン酸が例示される。ラクタムとしては、例えば、カプロラクタム、ドデカラクタムなどのＣ４−２０ラクタムが挙げられる。【００４０】  ポリアミド系樹脂としては、ナイロン４６、ナイロン６、ナイロン６６、ナイロン６１０、ナイロン６１２、ナイロン１１、ナイロン１２などの脂肪族ポリアミド、芳香族ジカルボン酸（例えば、テレフタル酸および／又はイソフタル酸）と脂肪族ジアミン（例えば、ヘキサメチレンジアミン、ノナメチレンジアミンなど）とから得られるポリアミド、芳香族および脂肪族ジカルボン酸（例えば、テレフタル酸とアジピン酸）と脂肪族ジアミン（例えば、ヘキサメチレンジアミン）とから得られるポリアミドなどが挙げられる。ポリアミド系樹脂は、単独で又は２種以上組み合わせて使用できる。【００４１】  （４）ポリカーボネート系樹脂
ポリカーボネート系樹脂には、ジヒドロキシ化合物（脂環式ジオールやビスフェノール化合物など）と、ホスゲン又はジフェニルカーボネートなどの炭酸エステルとの反応により得られる重合体が含まれる。ビスフェノール化合物としては、ビス（４−ヒドロキシフェニル）メタン、２，２−ビス（４−ヒドロキシフェニル）プロパン（ビスフェノールＡ）などのビス（ヒドロキシアリール）Ｃ１−１０アルカン；１，１−ビス（４−ヒドロキシフェニル）シクロヘキサンなどのビス（ヒドロキシアリール）Ｃ４−１０シクロアルカン；４，４′−ジヒドロキシジフェニルエーテル；４，４′−ジヒドロキシジフェニルスルホン；４，４′−ジヒドロキシジフェニルスルフィド；４，４′−ジヒドロキシジフェニルケトンなどが挙げられる。【００４２】  好ましいポリカーボネート系樹脂には、ビスフェノールＡ型ポリカーボネートが含まれる。ポリカーボネート系樹脂は、単独で又は２種以上組み合わせて使用できる。【００４３】  （５）ポリフェニレンオキシド系樹脂
ポリフェニレンオキシド系樹脂（ポリフェニレンエーテル系樹脂）には、単独重合体および共重合体が含まれる。単独重合体としては、ポリ（２，６−ジメチル−１，４−フェニレン）オキシド、ポリ（２，５−ジメチル−１，４−フェニレン）オキシド、ポリ（２，５−ジエチル−１，４−フェニレン）オキシド等のポリ（モノ、ジ又はトリＣ１−６アルキル−フェニレン）オキシド、ポリ（モノ又はジＣ６−２０アリール−フェニレン）オキシド、ポリ（モノＣ１−６アルキル−モノＣ６−２０アリール−フェニレン）オキシドなどが挙げられる。【００４４】  ポリフェニレンオキシドの共重合体としては、前記単独重合体のモノマーユニットを２つ以上有する共重合体（例えば、２，６−ジメチル−１，４−フェニレンオキシド単位と、２，３，６−トリメチル−１，４−フェニレンオキシド単位とを有するランダム共重合体など）、ベンゼンホルムアルデヒド樹脂（フェノール樹脂などのホルムアルデヒド縮合物）やアルキルベンゼンホルムアルデヒド樹脂に、クレゾールなどのアルキルフェノールを反応させて得られるアルキルフェノール変性ベンゼンホルムアルデヒド樹脂ブロックと、主体構造としてのポリフェニレンオキシドブロックとで構成された変性ポリフェニレンオキシド共重合体、ポリフェニレンオキシド又はその共重合体にスチレン系重合体及び／又は不飽和カルボン酸又は無水物（（メタ）アクリル酸、無水マレイン酸など）がグラフトしている変性グラフト共重合体などが挙げられる。ポリフェニレンオキシド系樹脂は単独で又は２種以上組み合わせて使用できる。【００４５】  （６）ビニル系樹脂
ビニル系樹脂としては、ビニル系単量体（例えば、酢酸ビニルなどのビニルエステル；塩素含有ビニル単量体（例えば、塩化ビニル、クロロプレンなど）；フッ素含有ビニル単量体；ビニルケトン類；ビニルエーテル類；Ｎ−ビニルカルバゾールなどのビニルアミン類など）の単独又は共重合体、あるいは他の共重合可能なモノマーとの共重合体などが含まれる。前記ビニル系樹脂の誘導体（例えば、ポリビニルアルコール、ポリビニルホルマール、ポリビニルブチラールなどのポリビニルアセタール、エチレン−酢酸ビニル共重合体など）も使用できる。これらのビニル系樹脂は単独で又は２種以上組み合わせて使用できる。【００４６】  （７）オレフィン系樹脂
オレフィン系樹脂としては、例えば、エチレン、プロピレンなどのα−Ｃ２−１０オレフィンの単独又は共重合体、環状オレフィン系樹脂（Ｃ３−１０環状オレフィンの単独重合体、α−Ｃ２−１０オレフィン−環状オレフィン共重合体など）、特に、プロピレン系樹脂及びエチレン系樹脂（例えば、プロピレン−エチレン共重合体、プロピレン−（メタ）アクリル酸共重合体、エチレン−エチル（メタ）アクリル酸共重合体、エチレン−（メタ）アクリル酸グリシジル共重合体など）などが挙げられる。【００４７】  （８）アクリル系樹脂
アクリル系樹脂には、例えば、（メタ）アクリル系単量体（（メタ）アクリル酸又はそのエステルなど）の単独又は共重合体の他、共重合性単量体との共重合体、例えば、（メタ）アクリル酸−スチレン共重合体、（メタ）アクリル酸メチル−スチレン共重合体などが含まれる。【００４８】  （９）その他の樹脂
その他の樹脂としては、ポリアセタール樹脂；ケトン樹脂；ポリスルホン系樹脂（例えば、ポリスルホン、ポリ（エーテルスルホン）、ポリ（４，４′−ビスフェノールエーテルスルホンなど）；ポリエーテルケトン系樹脂（ポリエーテルケトン、ポリ（エーテルエーテルケトン）など）；ポリエーテルイミド；熱可塑性ポリウレタン系樹脂；熱可塑性ポリイミド；ポリオキシベンジレン；熱可塑性エラストマーなどが例示できる。【００４９】  好ましいベース樹脂は、液晶ポリエステルであってもよいポリエステル系樹脂、スチレン系樹脂、ポリアミド系樹脂、ポリカーボネート系樹脂、ポリフェニレンオキシド系樹脂、ビニル系樹脂、さらに好ましくは、ポリエステル系樹脂、ポリカーボネート系樹脂、スチレン系樹脂である。特に少なくともポリエステル系樹脂（ＰＢＴ系樹脂、ＰＥＴ系樹脂など）を含むベース樹脂が好ましい。【００５０】  ブルーミング防止の観点から、ポリエステル系樹脂とスチレン系樹脂とを併用してもよい。ポリエステル系樹脂とスチレン系樹脂との割合（重量比）は、前者／後者＝９９／１〜５０／５０、好ましくは９５／５〜６０／４０、さらに好ましくは９０／１０〜７０／３０程度である。【００５１】  前記ベース樹脂の数平均分子量は、特に制限されず、樹脂の種類や用途に応じて適宜選択され、例えば、５×１０３〜２００×１０４、好ましくは１×１０４〜１５０×１０４、さらに好ましくは１×１０４〜１００×１０４程度の範囲から選択できる。また、ベース樹脂がポリエステル系樹脂の場合、数平均分子量は、例えば、５×１０３〜１００×１０４、好ましくは１×１０４〜７０×１０４、さらに好ましくは１．２×１０４〜３０×１０４程度であってもよい。【００５２】  ［難燃剤（Ａ）］
本発明で使用する難燃剤は、アミノ基含有トリアジン化合物（Ａ１）と、硫酸及びスルホン酸から選択された少なくとも一種（Ａ２）との塩で構成されている。前記塩は、単独で又は二種以上組み合わせて使用できる。【００５３】  アミノ基を有するトリアジン化合物としては、塩基性窒素原子を有するトリアジン類［アミノ基（モノ置換アミノ基（イミノ基）も含む）を有するトリアジン類など］、例えば、１，３，５−トリアジン類［メラミン、置換メラミン（２−メチルメラミンなどのアルキルメラミン、グアニルメラミンなど）、メラミン縮合物（メラム、メレム、メロンなど）、メラミンの共縮合樹脂（メラミン−ホルムアルデヒド樹脂、フェノール−メラミン樹脂、ベンゾグアナミン−メラミン樹脂、芳香族ポリアミン−メラミン樹脂など）などのメラミン又はその誘導体；アンメリン、アンメリドなどのシアヌール酸アミド類；グアナミン、アセトグアナミン、ベンゾグアナミン、アジポグアナミン、フタログアナミン、ＣＴＵ−グアナミン、ヘテロ環含有基を置換基として有するグアナミン化合物［特公昭４７−４１１２０号公報に記載の化合物、例えば、２，４−ジアミノ−６−（２’−イミダゾリル）エチル−ｓ−トリアジンなどのイミダゾール環の３級炭素原子にＣ１−６アルキル基及び／又はＣ６−１０アリール基を有していてもよい２，４−ジアミノ−６−（２’−イミダゾリル−（１’）−Ｃ１−４アルキル）−ｓ−トリアジンなど］のグアナミン又はその誘導体など］、１，２，３−トリアジン類（１，２，３−トリアジン、ベンゾ−１，２，３−トリアジンなど）、１，２，４−トリアジン類などの各種アミノトリアジン類が挙げられる。なお、アミノ基はトリアジン環を構成する適当な部位（窒素原子及び炭素原子、特に、炭素原子）に置換していてもよい。アミノ基の個数は、特に制限されず、例えば、１〜３個程度、好ましくは２〜３個程度である。【００５４】  好ましいアミノ基含有トリアジン化合物には、メラミン、メラミン縮合物［例えば、メラム、メレム、メロン（特に、メラム及びメレム）など］などが含まれる。【００５５】  アミノ基含有トリアジン化合物と、硫酸及び／又はスルホン酸とは、通常、トリアジン環に置換した少なくとも１つのアミノ基を介して塩を形成する。前記トリアジン化合物が複数のアミノ基を有する場合、全てのアミノ基が前記酸と塩を形成していてもよく、例えば、アミノ基の一部が硫酸と塩を形成し、残りの全部又は一部がスルホン酸と塩を形成していてもよい。【００５６】  前記硫酸としては、硫酸（オルト硫酸）、亜硫酸などの非縮合硫酸；ピロ硫酸などの縮合硫酸などが挙げられる。好ましい硫酸は、オルト硫酸及びピロ硫酸（以下、オルト硫酸又はピロ硫酸を、単に（ピロ）硫酸と称する場合がある）である。前記硫酸は一種で又は二種以上組合せて使用してもよい。【００５７】  前記スルホン酸としては、アルカンスルホン酸（メタンスルホン酸、エタンスルホン酸、プロパンスルホン酸、ブタンスルホン酸、エタンジスルホン酸など）、アレーンスルホン酸（ベンゼンスルホン酸、トルエンスルホン酸、ナフタレンスルホン酸、ベンゼンジスルホン酸など）などが挙げられる。好ましいスルホン酸は、Ｃ１−１０アルカンスル��ン酸及びＣ６−１２アレーンスルホン酸である。前記スルホン酸は一種で又は二種以上組合せて使用してもよい。【００５８】  （アミノ基含有トリアジン化合物の硫酸塩）
アミノ基含有トリアジン化合物の硫酸塩としては、アミノ基含有トリアジン化合物の硫酸塩、例えば、非縮合硫酸塩［硫酸メラミン類（硫酸メラミン、硫酸ジメラミン、硫酸グアニルメラミンなど）、硫酸メラミンに対応する亜硫酸メラミンなどの非縮合硫酸メラミン類；前記非縮合硫酸メラミン塩に対応するメラム塩、メレム塩、メロン塩、メラミン・メラム・メレム複塩、グアナミン塩など］、縮合硫酸塩［ピロ硫酸メラミン類（ピロ硫酸メラミン、ピロ硫酸ジメラミンなど）、ピロ硫酸メラミン塩に対応するメラム塩（ピロ硫酸メラム、ピロ硫酸ジメラムなど）、メレム塩、メロン塩、メラミン・メラム・メレム複塩、グアナミン塩など］などが例示できる。好ましい硫酸塩は、硫酸メラミン、硫酸ジメラミン、ピロ硫酸メラミンなどの（ピロ）硫酸メラミン類；硫酸メラム、ピロ硫酸ジメラムなどの（ピロ）硫酸メラム類；（ピロ）硫酸メラミン・メラム・メレム複塩類などである。【００５９】  なお、硫酸メラミン及び硫酸ジメラミン（以下、硫酸メラミン又は硫酸ジメラミンを単に硫酸（ジ）メラミンと称する場合がある）は、例えば、特開平８−２３１５１７号公報及び特開平９−２５５８１１号公報などに記載の方法などにより得ることができる。例えば、硫酸（ジ）メラミンは、（株）三和ケミカルから商品名「アピノン  ９０１」として入手可能である。また、ピロ硫酸ジメラムは、例えば、特開平１０−３０６０８２号公報に記載の方法などにより得ることができる。【００６０】  （アミノ基含有トリアジン化合物のスルホン酸塩）
アミノ基含有トリアジン化合物のスルホン酸塩としては、アルキルスルホン酸塩（アルカンスルホン酸塩）［アルキルスルホン酸（アルカンスルホン酸）メラミン類（メタンスルホン酸メラミン、エタンスルホン酸メラミンなどのＣ１−６アルカンスルホン酸メラミン又は対応するＣ１−６アルカンジスルホン酸メラミンなど）、前記アルカンスルホン酸メラミン塩に対応するメラム塩、メレム塩、メロン塩、メラミン・メラム・メレム複塩、グアナミン塩、アセトグアナミン塩、ベンゾグアナミン塩など］、アミノ基含有トリアジン化合物のアリールスルホン酸塩（アレーンスルホン酸塩）［アリールスルホン酸（アレーンスルホン酸）メラミン類（ベンゼンスルホン酸メラミン、トルエンスルホン酸メラミンなど）、前記アレーンスルホン酸メラミン塩に対応するメラム塩、メレム塩、メロン塩、メラミン・メラム・メレム複塩、グアナミン塩、アセトグアナミン塩、ベンゾグアナミン塩など］などが例示できる。これらのスルホン酸塩のうち、メタンスルホン酸塩などのＣ１−４アルカンスルホン酸塩（メラミン塩、メラム塩、メレム塩、メラミン・メラム・メレム複塩など）、ベンゼンスルホン酸塩又はｐ−トルエンスルホン酸塩（メラミン塩、メラム塩、メレム塩、メラミン・メラム・メレム複塩など）などが好ましい。アミノ基含有トリアジン化合物のスルホン酸塩は、例えば、特表平１０−５１１４０９号公報、特開２００１−２８８３６１号公報などに記載の方法などにより得ることができる。また、メタンスルホン酸メラムは、日産化学工業（株）から「ＭＭＳ−２００」として入手可能である。【００６１】  アミノ基含有トリアジン化合物（Ａ１）と、硫酸及びスルホン酸（Ａ２）の総量との割合は、特に制限されないが、例えば、前者／後者（モル比）＝１／５〜５／１、好ましくは１／２〜４／１、さらに好ましくは１／１〜３／１程度である。アミノ基含有トリアジン化合物のアミノ基と前記酸（硫酸及びスルホン酸）の塩形成可能部位との当量比も特に制限されず、例えば、１０／１〜１／２程度、好ましくは５／１〜１／１程度、特に４／１〜１／１程度である。【００６２】  また、アミノ基含有トリアジン化合物と硫酸及び／又はスルホン酸との塩には、フリーのアミノ基含有トリアジン化合物、水（吸着水、結晶水など）、及び溶剤などの成分が含まれる場合があり、樹脂組成物の加工性、さらには成形性に悪影響を及ぼす場合がある。このような場合、前記硫酸塩又はスルホン酸塩として、熱による揮発量（すなわち加熱による重量減少量）が少ない塩を用いることにより、前記成分による加工性及び成形性の低下を抑制することもできる。【００６３】  加熱による前記硫酸塩又はスルホン酸塩の重量減少量は、例えば、１５重量％以下（例えば、０．００１〜１５重量％程度）、好ましくは１０重量％以下（例えば、０．００１〜１０重量％程度）、さらに好ましくは５重量％以下（例えば、０．００１〜５重量％程度）、特に３重量％以下（例えば０．００１〜３重量％程度）であってもよい。なお、前記加熱による重量減少量は、例えば、熱重量分析装置を用いて、窒素気流下、２０℃／分の昇温速度で、３０℃から２５０℃まで昇温加熱したとき、３０℃での塩の重量に対する２５０℃での重量減少量（重量％）で表すことができる。【００６４】  なお、前記硫酸塩及びスルホン酸塩は、大気下又は不活性ガス（ヘリウム、窒素、アルゴンなど）雰囲気下又は気流下で予め加熱処理することにより、揮発量を低減させることができる。加熱処理は、例えば、１００〜３５０℃の温度で、例えば、０．５〜２４時間加熱することにより行ってもよい。【００６５】  難燃剤（Ａ）は、エポキシ系化合物、カップリング剤（シラン系化合物、チタネート系化合物、アルミニウム系化合物など）、クロム系化合物などの表面改質剤により処理してもよい。【００６６】  また、難燃剤（Ａ）は、被覆成分、例えば、金属、ガラス、トリアジン誘導体のシアヌール酸塩、熱硬化性樹脂（例えば、フェノール樹脂、ユリア樹脂、メラミン樹脂、アニリン樹脂、フラン樹脂、キシレン樹脂又はこれらの共縮合樹脂、不飽和ポリエステル樹脂、アルキド樹脂、ビニルエステル樹脂、ジアリルフタレート樹脂、エポキシ樹脂、ポリウレタン樹脂、ケイ素樹脂、ポリイミドなど）、熱可塑性樹脂などで被覆処理してもよい。これらの被覆成分のうち、通常、熱硬化性樹脂（例えば、フェノール樹脂やエポキシ樹脂など）で被覆処理するのが好ましい。難燃剤（Ａ）の被覆処理方法として、例えば、特開２０００−１６９１２０号公報、特開２００１−１３１２９３号公報などを参照することができる。被覆成分で被覆した難燃剤（被覆難燃剤）（Ａ）において、被覆成分の割合は、特に制限されないが、被覆難燃剤の０．１〜２０重量％、好ましくは０．１〜１０重量％（例えば、０．１〜８重量％）程度である。【００６７】  ［難燃助剤（Ｂ）］
難燃助剤（Ｂ）には、芳香族系樹脂（Ｂ１）、環状尿素系化合物又はその誘導体（Ｂ２）、アミノ基含有トリアジン化合物（Ｂ３）及び無機金属系化合物（Ｂ４）が含まれる。これらの難燃助剤は、単独で又は二種以上組み合わせて使用できる。【００６８】  ［芳香族系樹脂（Ｂ１）］
樹脂状難燃助剤（又は難燃剤）としては、ヒドロキシル基及び／又はアミノ基を有する芳香族環を有する樹脂、ポリアリレート系樹脂、芳香族エポキシ樹脂、ポリカーボネート系樹脂、芳香族ナイロン、ポリフェニレンオキシド系樹脂及びポリフェニレンスルフィド系樹脂が含まれる。ポリフェニレンオキシド系樹脂及びポリカーボネート系樹脂としては、前記ベース樹脂の項で例示した樹脂と同様の樹脂を使用することができ、ベース樹脂と芳香族系樹脂とは、通常、異種の樹脂が使用される。【００６９】  （１）ヒドロキシル基及び／又はアミノ基を有する芳香族環を有する樹脂
芳香族環の位置は主鎖であっても側鎖であってもよく、例えば、芳香族環を主鎖に有する樹脂としては、ノボラック樹脂、アラルキル樹脂が例示でき、芳香族環を側鎖に有する樹脂としては、芳香族ビニル樹脂が例示できる。【００７０】  （１−１）ノボラック樹脂
ノボラック樹脂は、下記式（１）で表される繰り返し単位を有している。【００７１】
2004111131.tif 000002
（式中、Ｒ１〜Ｒ３は、同一又は異なって、水素原子、アルキル基又はアリール基を示し、ｒは１以上の整数を示す）。【００７２】  アルキル基及びアリール基としては、メチル、エチル、ブチル、ヘキシル基などのＣ１−２０アルキル基（特に、Ｃ１−１２アルキル基）、フェニル基などのＣ６−２０アリール基及び置換アリール基（特にＣ１−４アルキル置換アリール基）が挙げられる。【００７３】  ノボラック樹脂（特に、ランダムノボラック樹脂）は、一般に、フェノール類と、アルデヒド類との反応により得られる。フェノール類としては、例えば、フェノール、クレゾール、キシレノール、アルキルフェノール（例えば、ｔ−ブチルフェノール、ｐ−オクチルフェノールなどのＣ１−２０アルキルフェノール）、Ｃ６−１０アリール−フェノール（フェニルフェノールなど）、Ｃ６−１０アリールＣ１−４アルキル−フェノール（ベンジルフェノールなど）などが挙げられる。これらのフェノール類は、単独で又は２種以上組み合わせて使用してもよい。【００７４】  アルデヒド類としては、例えば、ホルムアルデヒドなどの脂肪族アルデヒド、フェニルアセトアルデヒドなどの芳香族アルデヒドなどが挙げられる。また、トリオキサン、パラホルムアルデヒドなどのホルムアルデヒドの縮合体も使用できる。フェノール類とアルデヒド類との割合は、前者／後者＝１／０．５〜１／１（モル比）程度である。【００７５】  フェノール類とアルデヒド類との縮合反応は、通常、酸触媒［例えば、無機酸（塩酸、硫酸、リン酸など）、有機酸（ｐ−トルエンスルホン酸、シュウ酸など）など］の存在下で行われる。特に、１〜２核体が低減されたフェノールノボラック樹脂を使用するのが好ましい。このようなフェノールノボラック樹脂としては、例えば、商品名「スミライトレジンＰＲ−５３６４７」、「スミライトレジンＰＲ−ＮＭＤ−１００シリーズ」、「スミライトレジンＰＲ−ＮＭＤ−２００シリーズ」として住友デュレズ（株）から入手できる。【００７６】  また、ノボラック樹脂として、オルソ／パラ比が１以上のハイオルソノボラック樹脂を使用してもよい。特に、ノボラック樹脂としては、オルソ／パラ比が、１以上、例えば、１〜２０（特に１〜１５）程度であるノボラック樹脂、すなわち、いわゆるハイオルソノボラック樹脂が好ましく用いられる。このようなハイオルソノボラック樹脂としては、例えば、商品名「スミライトレジンＨＰＮシリーズ」として住友デュレズ（株）から入手できる。【００７７】  これらのノボラック樹脂の製造方法としては、特開２００１−１７２３４８号公報、特開２０００−２７３１３３号公報等を参照できる。【００７８】  なお、前述のフェノール類と、ジオキシベンゼン類、ナフトール類、ビスフェノール類（例えば、ビスフェノールＡ、ビスフェノールＤなどのビスフェノール類）、アルキルベンゼン類（例えば、トルエン、キシレンなど）、アニリン類、フルフラール類、尿素類やトリアジン類（例えば、尿素、シアヌール酸、メラミン、グアナミンなど）、テルペン類、カシューナット類、ロジン類などの共縮合成分との共縮合体も使用できる。【００７９】  また、ノボラック樹脂のフェノール性水酸基の一部又は全部が、リン化合物（例��ば、リン酸などのリン酸類、及びこれらの無水物、ハロゲン化物、塩、又はエステル（特に、脂肪族エステル）など）、及びホウ素化合物（例えば、ホウ酸類及びその無水物、ハロゲン化物、塩、又はエステルなど）から選択された少なくとも１種で変性された変性ノボラック樹脂（例えば、リン酸変性ノボラック樹脂、ホウ酸変性ノボラック樹脂など）も使用できる。【００８０】  さらに、ノボラック樹脂（ランダムノボラック樹脂及びハイオルソノボラック樹脂）のフェノール性水酸基の水素原子の一部又は全部が、金属イオン、シリル基もしくは有機基（アルキル基、アルキルカルボニル基、アリールカルボニル基（ベンゾイル基など）、（ポリ）アルキレンオキシド基など）で変性（又は置換）された変性ノボラック樹脂も使用できる。【００８１】  好ましいノボラック樹脂としては、フェノールホルムアルデヒドノボラック樹脂、アルキルフェノールホルムアルデヒド樹脂（例えば、クレゾールホルムアルデヒドノボラック樹脂、ｔ−ブチルフェノールホルムアルデヒドノボラック樹脂、ｐ−オクチルフェノールホルムアルデヒド樹脂、キシレノールホルムアルデヒドノボラック樹脂）、これらの共縮合体（メラミンなどのトリアジン類で変性されたアミノトリアジンノボラック樹脂）、およびこれらの変性樹脂［エチレンオキシド又はプロピレンオキシドなどのＣ１−４アルキレンオキシドが付加したアルキレンオキシド付加重合体］ならびにこれらの混合物が挙げられる。アミノトリアジンノボラック樹脂は、例えば、商品名「フェノライト」として大日本インキ化学工業（株）から入手できる。【００８２】  ノボラック樹脂の数平均分子量は、特に制限されず、例えば、３００〜５×１０４、好ましくは３００〜１×１０４程度の範囲から選択できる。【００８３】  （１−２）アラルキル樹脂
アラルキル樹脂は、下記式（２）で表される構造単位を有している。【００８４】
2004111131.tif 000003
（式中、Ａｒは芳香族基を示し、Ｚ１及びＺ２は同一又は異なってアルキレン基を示し、Ｒ４は水素原子又はアルキル基を示す。Ｘはヒドロキシル基、アミノ基、又はＮ−置換アミノ基を示す）。【００８５】  Ａｒで示される芳香族基としては、Ｃ６−２０アリーレン基（例えば、フェニレン基、ナフチレン基など）が挙げられ、中でもフェニレン基（特に、ｐ−フェニレン基）が好ましい。Ｚ１及びＺ２で示されるアルキレン基としては、メチレン基、エチレン基等のＣ１−４アルキレン基が挙げられる。Ｒ４で示されるアルキル基としては、メチル基、エチル基などのＣ１−４アルキル基が挙げられる。Ｘで示されるＮ−置換アミノ基には、モノ又はジＣ１−４アルキルアミノ基（ジメチルアミノ基、ジエチルアミノ基など）などが含まれる。【００８６】  アラルキル樹脂としては、Ｘがヒドロキシル基であるフェノールアラルキル樹脂を用いる場合が多い。好ましいフェノールアラルキル樹脂には、Ｚ１及びＺ２がメチレン基、Ａｒがフェニレン基、Ｒ４が水素原子であり、下記式（３）で表されるｐ−キシレン置換フェノールを繰り返し単位として有する樹脂が含まれる。【００８７】
2004111131.tif 000004
アラルキル樹脂は、一般に、下記式（４）で表される化合物とフェノール類又はアニリン類との反応により得ることができる。【００８８】    Ｙ−Ｚ１−Ａｒ−Ｚ２−Ｙ  （４）
（式中、Ｙはアルコキシ基、アシルオキシ基、ヒドロキシル基又はハロゲン原子を示す。Ａｒ、Ｚ１及びＺ２は前記に同じ）。【００８９】  式（４）において、Ｙで示されるアルコキシ基には、メトキシ、エトキシ基などのＣ１−４アルコキシ基が含まれる。アシルオキシ基には炭素数が２〜５程度のアシルオキシ基が含まれる。また、ハロゲン原子には、塩素、臭素などが含まれる。【００９０】  前記式（４）で表される化合物としては、例えば、キシリレングリコールＣ１−４アルキルエーテル（ｐ−キシリレングリコールジメチルエーテルなど）などのアラルキルエーテル類、ｐ−キシリレン−α，α′−ジアセテートなどのアシルオキシアラルキル類、ｐ−キシリレン−α，α′−ジオールなどのアラルキルジオール類、ｐ−キシリレン−α，α′−ジクロライド、ｐ−キシリレン−α，α′−ジブロマイドなどのアラルキルハライド類が挙げられる。フェノール類としては、例えば、前記ノボラック樹脂の項で例示のフェノール又はアルキルフェノールが挙げられる。これらフェノール類は、単独で又は２種以上組み合わせて使用してもよい。【００９１】  アニリン類としては、例えば、アニリン、アルキルアニリン（例えば、トルイジン、オクチルアニリンなどのＣ１−２０アルキルアニリン）、及びＮ−アルキルアニリン（例えば、Ｎ，Ｎ−ジメチルアニリン）が挙げられる。これらアニリン類は単独で又は２種以上組み合わせて使用してもよい。【００９２】  前記式（４）で表される化合物と、フェノール類又はアニリン類との割合は、例えば、前者／後者＝１／１〜１／３（モル比）程度、好ましくは１／１〜１／２．５（モル比）程度である。【００９３】  このようにして得られたアラルキル樹脂の軟化点は、例えば、４０〜１６０℃程度、好ましくは５０〜１５０℃程度、さらに好ましくは５５〜１４０℃程度である。なお、他のアラルキル樹脂として、特開２０００−３５１８２２号公報に記載のアラルキル樹脂も使用できる。【００９４】  また、アラルキル樹脂は必要に応じて硬化又は変性してもよい。硬化又は変性は、通常、アルキレンオキシド（エチレンオキシド、プロピレンオキシドなど）付加重合、ポリアミン（ヘキサメチレンテトラミンなど）によるメチレン架橋、エポキシ化合物（エピクロルヒドリンなど）によるエポキシ変性などの慣用の方法により行うことができる。【００９５】  （１−３）芳香族ビニル樹脂
芳香族ビニル樹脂としては、例えば、下記式（５）で表される構造単位を有する樹脂が使用できる。【００９６】
2004111131.tif 000005
（式中、Ｒ５は水素原子又は直鎖又は分岐鎖状Ｃ１−３アルキル基、Ｒ６は芳香族環を示し、ｓは１〜３の整数である）。【００９７】  式（５）において、Ｃ１−３アルキル基としては、メチル基などが挙げられる。また、芳香族環としては、例えば、ベンゼン、ナフタレン環などのＣ６−２０芳香族環が挙げられる。なお、芳香族環は、置換基（例えば、ヒドロキシル基；前記Ｒ１〜Ｒ３の項で例示のアルキル基；前記Ｙの項で例示のアルコキシ基など）を有していてもよい。【００９８】  式（５）において、ヒドロキシル基は、金属イオン、シリル基、又は有機基（アルキル基、アルキルカルボニル基、アリールカルボニル基（ベンゾイル基など）など）の保護基で保護されていてもよい。また、前記ヒドロキシル基には、アルキレンオキシド（エチレンオキシド、プロピレンオキシドなど）が付加していてもよい。【００９９】  このような誘導体から得られる樹脂は、例えば、下記式（６）に示される構造単位を有する。【０１００】
2004111131.tif 000006
［式中、Ｒ５は前記に同じ。Ｒ７は−ＯＨ、−ＯＭ（Ｍは金属カチオンを示す）、−ＯＳｉ（Ｒ８）３、−ＯＲ８、−ＯＣ（＝Ｏ）Ｒ８（Ｒ８はＣ１−６アルキル基又はＣ６−２０アリール基を示す）、及び−Ｏ（Ａ１Ｏ）ｕＨ（Ａ１はＣ１−４アルキレン基を示し、繰り返し数ｕは１〜５の整数である）からなる群より選ばれる基である。ｔは１〜３の整数である］【０１０１】  前記式（６）において、金属カチオンＭは、一価のアルカリ金属（ナトリウム、リチウム、カリウムなど）カチオン、又は二価のアルカリ土類金属（マグネシウム、カルシウムなど）カチオン、又は遷移金属カチオンのいずれであってもよい。【０１０２】  前記式（６）において、置換基Ｒ７は、主鎖に対して、オルト位、メタ位及びパラ位のいずれか一つに位置していればよい。さらに、置換基Ｒ７に加えて、ペンダント芳香族環はＣ１−４アルキル基などを置換基として有していてもよい。【０１０３】  芳香族ビニル系樹脂には、前記構造単位（５）に対応するヒドロキシル基を有する芳香族ビニルモノマー（ビニルフェノール、ジヒドロキシスチレンなどのヒドロキシル基含有単量体など）の単独又は共重合体、または他の共重合性モノマーとの共重合体などが含まれる。これらの単量体は単独で又は二種以上組み合わせて使用できる。【０１０４】  他の共重合性モノマーとしては、例えば、（メタ）アクリル系モノマー［（メタ）アクリル酸、（メタ）アクリル酸エステル、（メタ）アクリルアミド、（メタ）アクリロニトリルなど］、スチレン系モノマー、重合性多価カルボン酸、マレイミド系モノマー、ジエン系モノマー、ビニル系モノマー（例えば、酢酸ビニルなどのビニルエステル類；ビニルケトン類；ビニルエーテル類；Ｎ−ビニルピロリドンなどの窒素含有ビニルモノマーなど）などが挙げられる。これらの共重合性モノマーは単独で又は二種以上組み合わせて使用できる。【０１０５】  前記芳香族ビニルモノマーと共重合性モノマーとの割合は、例えば、１０／９０〜１００／０（重量％）、好ましくは３０／７０〜１００／０（重量％）、さらに好ましくは５０／５０〜１００／０（重量％）程度である。【０１０６】  好ましい芳香族ビニル樹脂は、ビニルフェノール単独重合体（ポリヒドロキシスチレン）、例えば、ｐ−ビニルフェノール単独重合体である。【０１０７】  芳香族ビニル樹脂の数平均分子量は、特に制限されず、例えば、３００〜５０×１０４、好ましくは４００〜３０×１０４程度の範囲から選択できる。【０１０８】  （２）ポリアリレート系樹脂
ポリアリレート系樹脂は、下記式（７）で表される構造単位を有する。【０１０９】  ［−Ｏ−Ａｒ−ＯＣ（Ｏ）−Ａ２−Ｃ（Ｏ）−］  （７）
（式中、Ａｒは芳香族基を示し、Ａ２は芳香族、脂環族、又は脂肪族基を示す。）【０１１０】  ポリアリレート系樹脂は、慣用のポリエステル化反応などを使用して、例えば、芳香族ポリオール成分とポリカルボン酸成分（芳香族ポリカルボン酸成分、脂肪族ポリカルボン酸成分（前記ポリエステル系樹脂の項で例示の脂肪族ジカルボン酸（アジピン酸などのＣ２−２０脂肪族ジカルボン酸））、脂環式ポリカルボン酸成分（シクロヘキサンジカルボン酸などのＣ３−２０脂環式ジカルボン酸）など）との反応により得ることができる。ポリカルボン酸成分は、通常、少なくとも芳香族ポリカルボン酸成分を含む。【０１１１】  芳香族ポリオール（モノマー）としては、通常、単環式芳香族ジオール、多環式芳香族ジオールなどのジオール、又はそれらの反応性誘導体が用いられる。これらの芳香族ポリオールは単独で又は二種以上組み合わせて使用できる。【０１１２】  単環式芳香族ジオールとしては、例えば、ベンゼンジオール、キシリレングリコール、ナフタレンジオールなどの炭素数６〜２０程度の芳香族環ジオールが挙げられる。多環式芳香族ジオールとしては、ビス（ヒドロキシアリール）類（ビスフェノール類）、例えば、４，４’−ジヒドロキシビフェニル、２，２’−ビフェノール、ビスフェノールＡ、ビスフェノールＤ、ビスフェノールＦなどのビス（ヒドロキシアリール）Ｃ１−６アルカン；ビス（ヒドロキシアリール）Ｃ３−１２シクロアルカンなどが挙げられる。また、多環式芳香族ジオールには、ビス（ヒドロキシアリール）骨格を有する化合物、例えば、ジ（ヒドロキシフェニル）エーテル、ジ（ヒドロキシフェニル）ケトン、ジ（ヒドロキシフェニル）スルホキシドの他、ジ（ヒドロキシフェニル）チオエーテル、ビス（Ｃ１−４アルキル置換ヒドロキシフェニル）アルカン、テルペンジフェノール類なども含まれる。【０１１３】  好ましい芳香族ポリオールは、ベンゼンジオール類及びビスフェノール類［例えば、ビス（ヒドロキシアリール）Ｃ１−６アルカン（例えば、ビスフェノールＡ、ビスフェノールＦ、ビスフェノールＡＤなど）］などである。【０１１４】  なお、前記芳香族ポリオールは、脂肪族ポリオール（Ｃ２−１０アルキレングリコール）、又は脂環族ポリオール（１，４−シクロヘキサンジメタノール、シクロヘキサンジオールなどのＣ３−１０脂肪族環を有するポリオール）と併用してもよい。【０１１５】  芳香族ポリカルボン酸としては、例えば、単環式芳香族ジカルボン酸、多環式芳香族ジカルボン酸、又はそれらの反応性誘導体（例えば、芳香族ポリカルボン酸ハライド、芳香族ポリカルボン酸エステル、芳香族ポリカルボン酸無水物など）が挙げられる。【０１１６】  単環式芳香族ジカルボン酸には、フタル酸、無水フタル酸、イソフタル酸、テレフタル酸などのベンゼンジカルボン酸、ナフタレンジカルボン酸などの炭素数８〜２０程度のアリールジカルボン酸が挙げられる。なお、前記ベンゼンジカルボン酸及びナフタレンジカルボン酸（特に、ベンゼンジカルボン酸）には、１又は２個のＣ１−４アルキル基が置換していてもよい。多環式芳香族ジカルボン酸としては、ビス（アリールカルボン酸）類、例えば、ビフェニルジカルボン酸、ビス（カ���ボキシアリール）Ｃ１−６アルカン；ビス（カルボキシアリール）Ｃ３−１２シクロアルカン；ビス（カルボキシアリール）エーテルなどが挙げられる。【０１１７】  好ましい芳香族ポリカルボン酸成分には、単環式芳香族ジカルボン酸（特に、フタル酸、イソフタル酸、テレフタル酸などのベンゼンジカルボン酸）、ビス（カルボキシアリール）Ｃ１−６アルカンなどが含まれる。【０１１８】  必要であれば、芳香族ジオール及び芳香族ジカルボン酸に加えて、芳香族トリオール、芳香族テトラオール、芳香族トリカルボン酸、芳香族テトラカルボン酸などを併用してもよい。【０１１９】  好ましいポリアリレート系樹脂には、芳香族ポリオールがビスフェノール類及び／又はベンゼンジオール類であるポリアリレート樹脂、例えば、ビスフェノール類（ビスフェノールＡなど）及び／又はベンゼンジオール類（レゾルシノールなど）とベンゼンジカルボン酸（テレフタル酸など）とのポリエステル、ビスフェノール類及び／又はベンゼンジオール類とビス（アリールカルボン酸）類［例えば、ビス（カルボキシフェニル）プロパンなどのビス（カルボキシアリール）Ｃ１−４アルキル］とのポリエステルなどが挙げられる。これらポリアリレート系樹脂は単独で又は二種以上組み合わせて使用できる。【０１２０】  ポリアリレート系樹脂の末端は、アルコール類（例えば、アルキルアルコール類、アリールアルコール類、アラルキルアルコール類など）、カルボン酸類（例えば、脂肪族カルボン酸、脂環式カルボン酸、芳香族カルボン酸など）などで封鎖（結合）してもよい。【０１２１】  ポリアリレート系樹脂の数平均分子量は、例えば、３００〜３０×１０４程度、好ましくは５００〜１０×１０４程度、さらに好ましくは５００〜５×１０４程度である。【０１２２】  （３）芳香族エポキシ樹脂
芳香族エポキシ樹脂には、エーテル系エポキシ樹脂（例えば、ビスフェノール型エポキシ樹脂、ノボラック型エポキシ樹脂など）、芳香族アミン成分を用いたアミン系エポキシ樹脂などが含まれる。【０１２３】  ビスフェノール型エポキシ樹脂を構成するビスフェノールは、前記ビス（ヒドロキシアリール）類に同じである。好ましいビスフェノール型エポキシ樹脂としては、ビス（ヒドロキシアリール）Ｃ１−６アルカン、特にビスフェノールＡのグリシジルエーテルなどが挙げられる。また、ビスフェノール型エポキシ樹脂には、分子量の大きな樹脂（すなわち、フェノキシ樹脂）も含まれる。【０１２４】  ノボラック型エポキシ樹脂を構成するノボラック樹脂としては、芳香族環にアルキル基（例えば、メチル基などのＣ１−４アルキル基）が置換していてもよいノボラック樹脂（例えば、フェノールノボラック樹脂、クレゾールノボラック樹脂など）を挙げることができる。【０１２５】  アミン系エポキシ樹脂を構成する芳香族アミン成分には、単環式芳香族アミン（アニリンなど）、単環式芳香族ジアミン（ジアミノベンゼンなど）、単環式芳香族アミノアルコール（アミノヒドロキシベンゼンなど）、多環式芳香族性ジアミン（ジアミノジフェニルメタンなど）、多環式芳香族性アミンなどが挙げられる。【０１２６】  エポキシ樹脂の数平均分子量は、例えば、２００〜５０，０００程度、好ましくは３００〜１０，０００程度、さらに好ましくは４００〜６，０００程度（例えば、４００〜５，０００程度）である。また、フェノキシ樹脂の数平均分子量は、例えば、５００〜５０，０００程度、好ましくは１，０００〜４０，０００程度、さらに好ましくは３，０００〜３５，０００程度である。【０１２７】  エポキシ樹脂は、アミン系硬化剤（例えば、エチレンジアミンなどの脂肪族アミン、メタフェニレンジアミンなどの芳香族アミンなど）、ポリアミノアミド系硬化剤、酸および酸無水物系硬化剤などの硬化剤により硬化して用いてもよい。【０１２８】  これらの樹脂成分は単独で又は二種以上組み合わせて使用できる。【０１２９】  （４）芳香族ナイロン
難燃剤を構成する芳香族ナイロンとしては、前記ベース樹脂のポリアミド樹脂とは異種の樹脂が使用される。このような樹脂としては、下記式（８）で表される単位を有する化合物などが使用できる。【０１３０】
2004111131.tif 000007
（式中、Ｚ３およびＺ４は、同一又は異なって、脂肪族炭化水素基、脂環式炭化水素基および芳香族炭化水素基から選択され、かつ少なくとも一方が芳香族炭化水素基であり、Ｒ９およびＲ１０は、同一又は異なって、水素原子、アルキル基及びアリール基から選択され、また、Ｒ９およびＲ１０は、直結して環を形成してもよい）。【０１３１】  このような芳香族ナイロンには、ジアミンとジカルボン酸とから誘導されるポリアミドであって、ジアミン成分およびジカルボン酸成分のうち、少なくとも一方の成分が芳香族化合物であるポリアミド；芳香族アミノカルボン酸、必要に応じてジアミン及び／又はジカルボン酸を併用して得られるポリアミドが含まれる。芳香族ナイロンにはコポリアミドも含まれる。【０１３２】  ジアミンとしては、例えば、フェニレンジアミン、キシリレンジアミン（特に、メタキシリレンジアミン、パラキシリレンジアミン）、ビフェニル骨格を有するジアミン、ジフェニルアルカン骨格を有するジアミン、１，４−ナフタレンジアミンなどの芳香族ジアミンおよびそれらのＮ−置換芳香族ジアミンが挙げられる。また、脂環式ジアミン、脂肪族アミンおよびそれらのＮ−置換脂肪族ジアミンなどを併用してもよい。これらのジアミンは単独で又は二種以上組み合わせて使用できる。ジアミンとしては、芳香族ジアミン（特に、キシリレンジアミン、Ｎ，Ｎ′−ジアルキル置換キシリレンジアミン）を使用するのが好ましい。【０１３３】  ジカルボン酸としては、例えば、アジピン酸、スベリン酸、セバシン酸、ドデカン二酸などのＣ２−２０脂肪族ジカルボン酸；フタル酸、ナフタレンジカルボン酸などの芳香族ジカルボン酸；シクロヘキサンジカルボン酸などの脂環式ジカルボン酸；二量体化脂肪酸などが挙げられる。これらのジカルボン酸は単独で又は二種以上組み合わせて使用できる。ジカルボン酸としては、脂肪族ジカルボン酸（特に、アジピン酸などのＣ６−２０脂肪族ジカルボン酸）を使用するのが好ましい。【０１３４】  芳香族又は脂環族アミノカルボン酸としては、例えば、フェニルアラニン、アミノ安息香酸などが例示される。アミノカルボン酸も単独で又は二種以上組み合わせて使用できる。【０１３５】  また、芳香族ナイロンとして、難燃剤としての特性を損わない範囲で、ラクタム及び／又はα，ω−アミノカルボン酸との縮合体を使用してもよい。【０１３６】  芳香族ナイロンの副成分として、一塩基酸類（例えば、酢酸など）、モノアミン類（例えば、ブチルアミン、ベンジルアミンなど）、二塩基酸類（例えば、アジピン酸、セバシン酸、テレフタル酸、イソフタル酸など）、ジアミン類（例えば、テトラメチレンジアミン、ヘキサメチレンジアミンなど）、ラクタム類等から選択された少なくとも１種を粘度調整剤として使用できる。【０１３７】  芳香族ナイロンとしては、ジアミン成分として芳香族ジアミン（キシリレンジアミンなど）を含むポリアミド又はコポリアミド、好ましくはα，ω−Ｃ６−１２ジカルボン酸と芳香族ジアミン（例えば、メタキシリレンジアミン、パラキシリレンジアミン、Ｎ，Ｎ′−ジメチルメタキシリレンジアミン、１，３−フェニレンジアミン、４，４′−ジアミノジフェニルメタンなど）とから得られるポリアミド��例えば、アジピン酸とキシリレンジアミンとから得られるポリアミド（例えば、ＭＸＤ６、ＰＭＤ６など）、アジピン酸に代えてスベリン酸を用いたポリアミドなど］などが挙げられる。これらのポリアミドは単独で又は二種以上組み合わせて使用できる。【０１３８】  これらの芳香族ナイロンは、例えば、特開昭６２−２８３１７９号公報、工業化学雑誌７４巻４号（１９７１年）第７８６頁、エンジニアリングプラスチック辞典（技報堂出版、１９９８年）第７４頁及びそれらに記載の参考文献を基に常圧直接法あるいは溶融重合法などにより調製される。【０１３９】  芳香族ナイロンの数平均分子量は、特に制限されず、例えば、３００〜１０×１０４、好ましくは５００〜５×１０４程度の範囲から選択できる。【０１４０】  （５）ポリフェニレンスルフィド系樹脂
ポリフェニレンスルフィド系樹脂（ポリフェニレンチオエーテル系樹脂）としては、ポリフェニレンスルフィド骨格−（Ａｒ−Ｓ）−［式中、Ａｒはフェニレン基を示す］を有する単独重合体及び共重合体が含まれる。フェニレン基（−Ａｒ−）としては、例えば、ｐ−、ｍ−又はｏ−フェニレン基の他、置換フェニレン基（例えば、Ｃ１−５アルキル基などの置換基を有するアルキルフェニレン基や、フェニル基などの置換基を有するアリールフェニレン基）、−Ａｒ−Ａ３−Ａｒ−［式中、Ａｒはフェニレン基、Ａ３は直接結合、Ｏ、ＣＯ、又はＳＯ２を示す］等であってもよい。ポリフェニレンスルフィド系樹脂は、このようなフェニレン基で構成されるフェニレンスルフィド基のうち、同一の繰返し単位を用いたホモポリマーであってもよく、組成物の加工性の点から、異種繰返し単位を含むコポリマーであってもよい。【０１４１】  ホモポリマーとしては、ｐ−フェニレンスルフィド基を繰返し単位とする実質上線状のものが好ましく用いられる。コポリマーは、前記フェニレンスルフィド基の中で相異なる２種以上を組み合わせて使用できる。これらのうち、コポリマーとしては、ｐ−フェニレンスルフィド基を主繰返し単位とし、ｍ−フェニレンスルフィド基を含む組み合わせが好ましく、耐熱性、成形性、機械的特性等の物性上の点から、ｐ−フェニレンスルフィド基を６０モル％（好ましくは７０モル％）以上含む実質上線状のコポリマーが特に好ましい。【０１４２】  ポリフェニレンスルフィド系樹脂は、比較的低分子量の線状ポリマーを酸化架橋又は熱架橋により溶融粘度を上昇させ、成形加工性を改良したポリマーであってもよく、２官能性モノマーを主体とするモノマーから縮重合によって得られる実質的に線状構造の高分子量ポリマーであってもよい。得られる成形物の物性の点からは、縮重合によって得られる実質的に線状構造ポリマーの方が好ましい。又、ポリフェニレンスルフィド樹脂としては、前記のポリマーの他に、３個以上の官能基を有するモノマーを組み合わせて重合した分岐又は架橋ポリフェニレンスルフィド樹脂や、この樹脂を前記の線状ポリマーにブレンドした樹脂組成物も用いることができる。【０１４３】  ポリフェニレンスルフィド系樹脂としては、ポリフェニレンスルフィドやポリビフェニレンスルフィド（ＰＢＰＳ）の他、ポリフェニレンスルフィドケトン（ＰＰＳＫ）、ポリビフェニレンスルフィドスルホン（ＰＰＳＳ）等も使用できる。ポリフェニレンスルフィド系樹脂は、単独で又は二種以上組み合わせて使用できる。【０１４４】  ポリフェニレンスルフィド系樹脂の数平均分子量は、例えば、３００〜３０×１０４、好ましくは４００〜１０×１０４程度である。【０１４５】  （Ｂ２）環状尿素系化合物又はその誘導体
環状尿素系化合物は、少なくとも１つの尿素ユニット−ＮＨＣＯＮＨ−（−Ｎ＝Ｃ（ＯＨ）ＮＨ−や−ＮＨＣ（ＯＨ）＝Ｎ−などの尿素ユニットの異性体も含む）を環の構成ユニットとして有しており、単環化合物、芳香族炭化水素環との縮合環、架橋環などのいずれであってもよい。環状尿素系化合物としては、環状ウレイド（単一の尿素ユニットを環の構成ユニットとして有する環状モノウレイド、２つの尿素ユニットを環の構成ユニットとして有する環状ジウレイドなど）などが挙げられる。さらに、環状尿素系化合物には、前記環状尿素に対応する環状チオ尿素類なども含まれる。これらの環状尿素系化合物は、単独で又は二種以上組み合わせて使用できる。【０１４６】  環状モノウレイドとしては、例えば、アルキレン尿素［メチレン尿素、エチレン尿素、クロトニリデン尿素（ＣＤＵ）などのＣ１−１０アルキレン尿素（好ましくはＣ１−６アルキレン尿素）など］、アルケニレン尿素（ビニレン尿素、シトシン等のＣ２−１０アルケニレン尿素など）、アルキニレン尿素［Ｃ２−１０アルキニレン尿素（好ましくはＣ２−６アルキニレン尿素）など］、アリーレン尿素、ジカルボン酸のウレイド（パラバン酸、ジメチルパラバン酸、バルビツル酸、５，５−ジエチルバルビツル酸、ジリツル酸、ジアルル酸、アロキサン、アロキサン酸、シアヌール酸、イソシアヌール酸、ウラミル等）、β−アルデヒド酸のウレイド（ウラシル、５−メチルウラシル（チミン）、ジヒドロウラシル、ウラゾール、ベンゾイレン尿素など）、α−オキシ酸のウレイド［ヒダントイン、５，５−ジメチルヒダントインなどのヒダントイン類など］、又はそれらの誘導体が例示できる。【０１４７】  環状ジウレイドとしては、例えば、尿酸、３−メチル尿酸、プソイド尿酸、アセチレン尿素（グリコールウリル）、α−オキシ酸のジウレイド［１，１−メチレンビス（５，５−ジメチルヒダントイン）、アラントインなど］、ｐ−ウラジンなどのジウレア、ジカルボン酸のジウレイド（アロキサンチン、プルプル酸など）、又はそれらの誘導体が例示できる。【０１４８】  アセチレン尿素又はその誘導体は、例えば、下記式（９）で表される化合物などが挙げられ、尿酸又はその誘導体は、下記式（１０）で表される化合物などが挙げられる。【０１４９】
2004111131.tif 000008
（式中、Ｒ１１〜Ｒ１８は、同一又は異なって、水素原子、アルキル基、アルケニル基、アルコキシ基、アシル基、アシルオキシ基、シクロアルキル基、アリール基、アリールアルキル基等を示す）【０１５０】  アルキル基としては、Ｃ１−８（好ましくはＣ１−４）アルキル基、アルケニル基としては、Ｃ２−８（好ましくはＣ２−４）アルケニル基、アルコキシ基としては、Ｃ１−８（好ましくはＣ１−４）アルコキシ基、アシル基としては、Ｃ１−８（好ましくはＣ１−４）アシル基、アシルオキシ基としては、Ｃ１−８（好ましくはＣ１−４）アシルオキシ基、シクロアルキル基としては、Ｃ５−１６（好ましくはＣ５−８）シクロアルキル基、アリール基としては、Ｃ６−１２（好ましくはＣ６−１０）アリール基、アリールアルキル基としては、Ｃ６−１２（好ましくはＣ６−１０）アリール−Ｃ１−８（好ましくはＣ１−４）アルキル基が例示できる。アセチレン尿素、尿酸又はそれらの誘導体としては、Ｒ１１〜Ｒ１８が、水素原子又はメチル基などのＣ１−４アルキル基である化合物（例えば、アセチレン尿素、尿酸、３−メチル尿酸など）が好ましい。【０１５１】  環状チオ尿素類としては、エチレンチオ尿素、チオバルビツル酸、ジチオウラゾール、チオヒダントイン、ジチオヒダントインなどが例示できる。【０１５２】  また、環状尿素系化合物（特に、環状モノウレイドや環状ジウレイド）には、塩も含まれる。塩としては、環状尿素系化合物又はその誘導体と塩を形成できる限り、特に限定されず、例えば、前記難燃剤（Ａ）の項で例示のアミノ基含有トリアジン化合物（例えば、メラミン又はメラミン縮合物などのアミノ基含有トリアジン化合物）、硫酸、スルホン酸、ホウ酸、並びに金属（例えば、アルカリ金属、アルカリ土類金属、亜鉛、アルミニウム、遷移金属など）などから選択された少なくとも一種との塩などが挙げられるが、特にトリアジン化合物との塩が好ましい。これらの塩は、単独で又は二種以上組み合わせて使用できる。【０１５３】  好ましいトリアジン化合物との塩には、例えば、アセチレン尿素、尿酸、シアヌール酸又はイソシアヌール酸と、メラミン類（例えば、メラミン、メレム、メラム、メロン、グアナミンから選択された少なくとも一種）との塩が含まれ、特に、シアヌール酸のメラミン塩（メラミンシアヌレート）、このメラミン塩に対応するメレム塩、メラム塩、メロン塩、グアナミン塩（例えば、グアナミンシアヌレート、アセトグアナミンシアヌレート、ベンゾグアナミンシアヌレートなど）、アセチレン尿素のメラミン塩、及びこのメラミン塩に対応するメレム塩、メラム塩、メロン塩、グアナミン塩などが好ましい。【０１５４】  環状尿素系化合物と、塩形成成分との割合は、特に制限されないが、例えば、前者／後者（モル比）＝１／５〜４／１、好ましくは１／３〜２／１、さらに好ましくは１／２〜１／１程度である。【０１５５】  これらの環状尿素系化合物のうち、アセチレン尿素、尿酸、メラミン又はその縮合物（メラム、メレム、メロンなど）のシアヌール酸塩が好ましい。【０１５６】  （Ｂ３）アミノ基含有トリアジン化合物
難燃助剤（Ｂ）としてのアミノ基を有するトリアジン化合物としては、前記難燃剤（Ａ）の項で例示したアミノ基含有トリアジン化合物が使用できる。アミノ基含有トリアジン化合物（Ｂ３）は単独で又は二種以上組み合わせて使用できる。アミノ基含有トリアジン化合物のうち、メラミン又はその誘導体（メラム、メレム、メロン（特にメラム及びメレムなど）などのメラミン縮合物など）、及びグアナミン又はその誘導体［アセトグアナミン、ベンゾグアナミン、アジポグアナミン、フタログアナミン、ＣＴＵ−グアナミン、ヘテロ環含有基を置換基として有するグアナミン化合物（２，４−ジアミノ−６−（２’−イミダゾリル−（１’）−アルキル）−ｓ−トリアジンなど）など］が好ましい。【０１５７】  （Ｂ４）無機金属系化合物
無機金属系化合物（Ｂ４）としては、無機酸の金属塩、金属酸化物、金属水酸化物、金属硫化物などが挙げられる。無機金属系化合物は、無水物及び含水物のいずれであってもよい。これらの無機金属系化合物は、単独で又は二種以上組み合わせて使用できる。無機金属系化合物のうち、無機酸の金属塩（例えば、ホウ酸金属塩、リン酸水素金属塩、スズ酸金属塩、モリブデン酸金属塩、タングステン酸金属塩など）、金属酸化物、金属水酸化物及び金属硫化物が好ましい。なお、無機金属系化合物は、無機充填剤を含まない場合が多い。【０１５８】  前記無機酸の金属塩を構成する無機酸としては、ホウ酸、リン酸、スズ酸、モリブデン酸、タングステン酸等の非イオウ系酸素酸（炭酸は除く）が使用できる。非イオウ系酸素酸は、ポリ酸（周期表５族又は６族元素を含むポリ酸など）であってもよい。前記ポリ酸としては、例えば、イソポリクロム酸などのイソポリ酸；コバルトモリブデン酸塩、コバルトタングステン酸塩、モリブデンタングステン酸塩、バナジウムモリブデン酸塩、バナドモリブドリン酸塩などのヘテロポリ酸などが挙げられる。【０１５９】  無機酸と塩を形成する金属としては、アルカリ金属（カリウム、ナトリウムなど）；アルカリ土類金属（マグネシウム、カルシウムなど）；遷移金属（スカンジウムなどの第３Ａ族金属；チタンなどの第４Ａ族金属；バナジウムなどの第５Ａ族金属；クロム、モリブデンなどの第６Ａ族金属；マンガンなどの第７Ａ族金属；鉄、コバルト、ニッケルなどの第８族金属；及び銅、銀などの第１Ｂ族金属）、第２Ｂ族金属（亜鉛など）、第３Ｂ族金属（アルミニウムなど）、第４Ｂ族金属（スズなど）、第５Ｂ族金属（アンチモンなど）などが挙げられる。これらの金属は一種で又は二種以上組み合わせて使用できる。【０１６０】  （ホウ酸の金属塩）
ホウ酸としては、オルトホウ酸、メタホウ酸などの非縮合ホウ酸；ピロホウ酸、四ホウ酸、五ホウ酸及び八ホウ酸などの縮合ホウ酸、並びに塩基性ホウ酸などが好ましい。金属としては、アルカリ金属などを用いてもよいが、アルカリ土類金属、遷移金属、周期表２Ｂ族金属の多価金属が好ましい。【０１６１】  ホウ酸金属塩は、通常、含水塩であり、例えば、非縮合ホウ酸塩［オルトホウ酸カルシウム、メタホウ酸カルシウムなどのアルカリ土類金属非縮合ホウ酸塩；オルトホウ酸マンガン、メタホウ酸銅などの遷移金属非縮合ホウ酸塩；メタホウ酸亜鉛などの周期表第２Ｂ族金属の非縮合ホウ酸塩（特にメタホウ酸塩）など］、縮合ホウ酸塩（四ホウ酸三マグネシウム、ピロホウ酸カルシウムなどのアルカリ土類金属縮合ホウ酸塩；四ホウ酸マンガン、二ホウ酸ニッケルなどの遷移金属縮合酸塩；四ホウ酸亜鉛、四ホウ酸カドミウムなどの周期表第２Ｂ族金属の縮合ホウ酸塩など）；塩基性ホウ酸塩（塩基性ホウ酸亜鉛などの周期表第２Ｂ族金属の塩基性ホウ酸塩など）などが挙げられる。また、これらのホウ酸塩に対応するホウ酸水素塩（例えば、オルトホウ酸水素マンガンなど）なども使用できる。特に、アルカリ土類金属又は周期表第２Ｂ族金属ホウ酸塩（非縮合又は縮合ホウ酸塩）、特に、（含水）ホウ酸亜鉛類、（含水）ホウ酸カルシウム類が好ましい。【０１６２】  （リン酸の金属塩）
リン酸としては、オルトリン酸、メタリン酸、亜リン酸、次亜リン酸などの非縮合リン酸；次リン酸塩、ピロリン酸塩、ポリリン酸塩、ポリメタリン酸塩、無水リン酸塩類などの縮合リン酸が例示できる。これらのリン酸のうち、特に非縮合リン酸が好ましい。【０１６３】  金属としては、多価金属、例えば、アルカリ土類金属、遷移金属、周期表２Ｂ〜３Ｂ族金属、特に、アルカリ土類金属が好ましい。【０１６４】  リン酸の金属塩としては、前記リン酸と多価金属との塩の他、この多価金属リン酸塩に対応するリン酸水素塩が挙げられる。前記金属塩は、複塩であってもよい。また、前記金属塩には配位子が配位していてもよい。【０１６５】  リン酸の金属塩としては、例えば、ピロリン酸塩（Ｃａ２Ｐ２Ｏ７など）、ポリメタリン酸塩［Ｃａ３（Ｐ３Ｏ９）２など］、無水リン酸塩類（Ｃａ２（Ｐ４Ｏ１２）、Ｃａ５（Ｐ３Ｏ１０）２など）の他、Ｃａ５（ＰＯ４）（ＯＨ）、Ｃａ５（ＰＯ４）３（Ｆ，Ｃｌ）などの縮合リン酸塩を使用してもよいが、リン酸水素塩を用いるのが好ましい。【０１６６】  このようなリン酸水素塩としては、例えば、オルトリン酸水素マグネシウム、オルトリン酸水素カルシウムなどのアルカリ土類金属リン酸水素塩；リン酸水素マンガン、リン酸水素鉄等の遷移金属リン酸水素塩；リン酸水素亜鉛などの周期表第２Ｂ族金属のリン酸水素塩；リン酸水素アルミニウムなどの周期表第３Ｂ族金属のリン酸水素塩；リン酸水素スズ（リン酸二水素スズ、リン酸一水素スズ）などの周期表第４Ｂ族金属のリン酸水素塩などの非縮合リン酸水素塩などである。これらのうち、実質的に無水のリン酸水素金属塩、特にアルカリ土類金属リン酸水素塩［リン酸二水素マグネシウム、リン酸二水素カルシウム、リン酸一水素カルシウム（第二リン酸カルシウム，ＣａＨＰＯ４）、リン酸二水素バリウム、リン酸一水素バリウムなど］が好ましい。【０１６７】  （スズ酸の金属塩）
スズ酸としては、スズ酸、メタスズ酸、オルトスズ酸、ヘキサヒドロオクソスズ酸等が例示できる。金属としては、アルカリ金属や、アルカリ土類金属、遷移金属、周期表２Ｂ族金属等の多価金属が例示できる。スズ酸の金属塩は、通常、含水塩であり、例えば、スズ酸のアルカリ金属塩（例えば、スズ酸ナトリウムやスズ酸カリウム等）、スズ酸のアルカリ土類金属塩（例えば、スズ酸マグネシウムなど）、スズ酸の遷移金属塩（例えば、スズ酸コバルトなど）、スズ酸の周期表２Ｂ族金属塩（例えば、（含水）スズ酸亜鉛など）が例示できる。これらのスズ酸の金属塩のうち、スズ酸の周期表２Ｂ族金属塩、特に（含水）スズ酸亜鉛類が好ましい。スズ酸の金属塩は、単独で又は二種以上組み合わせて使用できる。【０１６８】  リン酸、ホウ酸及びスズ酸以外の無機酸（酸素酸）の金属塩としては、前記リン酸金属塩、ホウ酸金属塩及びスズ酸金属塩に対応する各種金属塩が使用できる。【０１６９】  （金属酸化物、金属水酸化物及び金属硫化物）
前記金属酸化物、金属水酸化物、及び金属硫化物における金属には、アルカリ金属（Ｌｉ、Ｎａ、Ｋなど）、アルカリ土類金属（Ｍｇ、Ｃａ、Ｂａなど）、周期表第４Ａ族（Ｔｉ、Ｚｒなど）、５Ａ族（Ｖなど）、６Ａ族（Ｍｏ、Ｗなど）、７Ａ族（Ｍｎなど）、８族（Ｆｅ、Ｃｏ、Ｎｉなど）、１Ｂ族（Ｃｕなど）、２Ｂ族（Ｚｎなど）、３Ｂ族（Ａｌなど）、４Ｂ族（Ｓｎなど）及び５Ｂ族（Ｓｂなど）金属が含まれる。【０１７０】  金属酸化物としては、例えば、酸化マグネシウム、酸化モリブデン、酸化タングステン、酸化チタン、酸化ジルコニウム、酸化スズ、酸化銅、酸化亜鉛、酸化アルミニウム、酸化ニッケル、酸化鉄、酸化マンガン、三酸化アンチモン、四酸化アンチモン、五酸化アンチモンなどが挙げられる。【０１７１】  金属水酸化物としては、例えば、水酸化アルミニウム、水酸化マグネシウム、水酸化スズ、水酸化ジルコニウムが挙げられる。【０１７２】  金属硫化物としては、例えば、硫化亜鉛、硫化モリブデン、硫化タングステンなどが挙げられる。これらの金属硫化物のうち、硫化亜鉛が好ましい。金属酸化物、金属水酸化物、及び金属硫化物は、それぞれ単独で、又は二種以上組み合わせて使用できる。【０１７３】  ベース樹脂、難燃剤（Ａ）及び難燃助剤（Ｂ）の組合せのうち、好ましい組合せとしては、例えば、下記の組合せ（ｉ）及び（ｉｉ）などが挙げられる。【０１７４】  （ｉ）ベース樹脂：少なくとも芳香族ポリエステル系樹脂で構成されたベース樹脂
難燃剤（Ａ）：メラミン及びその縮合物（メラム、メレム及び／又はメロン）から選択された少なくとも一種のアミノ基含有トリアジン化合物と、硫酸及びスルホン酸から選択された少なくとも一種との塩
難燃助剤（Ｂ）：アセチレン尿素、尿酸、メラミン又はその縮合物（メラム、メレム及び／又はメロン）のシアヌール酸塩、及びメラミン又はその縮合物（メラム、メレム及び／又はメロン）から選択された少なくとも一種；
（ｉｉ）ベース樹脂：少なくともポリエステル系樹脂（ＰＥＴ、ＰＢＴ、ＰＰＴとＰＥＴとの混合物、又はＰＢＴとＰＥＴとの混合物など）で構成されたベース樹脂
難燃剤（Ａ）：メラミン及びその縮合物から選択された少なくとも一種のアミノトリアジン化合物と、硫酸及びスルホン酸（アルカンスルホン酸など）から選択された少なくとも一種との塩
難燃助剤（Ｂ）：芳香族系樹脂（Ｂ１）（芳香族エポキシ樹脂など）。【０１７５】  ［難燃剤及び難燃助剤の使用割合］
本発明の難燃性樹脂組成物においては、アミノ基含有トリアジン化合物の硫酸塩及び／又はスルホン酸塩と、特定の難燃助剤とを組み合わせて用いることにより、ハロゲン系難燃剤及び／又は有機リン系難燃剤を使用することなく、幅広いベース樹脂（例えば、ポリエステル系樹脂）に対して、高い難燃性を付与できる。ベース樹脂及び芳香族系樹脂（Ｂ１）で構成された樹脂成分に対する難燃剤（Ａ）の割合は、樹脂成分１００重量部に対して０．１〜３００重量部の範囲から選択できるが、通常、樹脂成分１００重量部に対して、２００重量部以下（例えば、１〜２００重量部程度）、好ましくは３〜１５０重量部、さらに好ましくは５〜１００重量部程度である。【０１７６】  難燃剤（Ａ）の割合は、ベース樹脂１００重量部に対して、０．１〜１２０重量部、好ましくは１〜１１０重量部（例えば、５〜１００重量部）、さらに好ましくは１０〜１００重量部（例えば、１５〜９０重量部）であってもよい。また、難燃助剤（Ｂ）の割合は、ベース樹脂１００重量部に対して、０．００１〜１００重量部（例えば、０．００１〜９０重量部）、好ましくは０．００５〜８０重量部（例えば、０．０１〜７０重量部）程度であってもよい。通常、難燃助剤（Ｂ）の割合は、ベース樹脂１００重量部に対して、０．００１〜１０重量部（例えば、０．００１〜８重量部）、好ましくは０．００５〜７重量部（例えば、０．０１〜６重量部）程度であってもよい。【０１７７】  ベース樹脂と芳香族樹脂（Ｂ１）とは、通常、異種の樹脂を使用し、その場合、ベース樹脂と芳香族樹脂（Ｂ１）との割合（重量比）は、ベース樹脂／芳香族樹脂＝５０／５０〜１００／０（例えば、５０／５０〜９９．９９／０．０１）、好ましくは５５／４５〜１００／０（例えば、５５／４５〜９９．９９／０．０１）、さらに好ましくは６０／４０〜１００／０（例えば、６０／４０〜９９．９５／０．０５）程度である。【０１７８】  難燃剤（Ａ）と難燃助剤（Ｂ）との割合（重量比）は、難燃剤（Ａ）／難燃助剤（Ｂ）＝９９／１〜１／９９、好ましくは９８／２〜２／９８、さらに好ましくは９７／３〜３／９７程度である。また、難燃剤（Ａ）と難燃助剤（Ｂ）との割合（重量比）は、例えば、９９．９９／０．０１〜１／９９（例えば、９９．９９／０．０１〜２０／８０）、好ましくは９９．９６／０．０４〜１０／９０（例えば、９９．９５／０．０５〜２０／８０）程度であってもよい。なお、難燃剤（Ａ）と芳香族系樹脂（Ｂ１）との割合（重量比）は、例えば、９９．９９／０．０１〜２０／８０、好ましくは９９．９５／０．０５〜３０／７０、さらに好ましくは９９．９／０．１〜４０／６０程度であってもよい。【０１７９】  難燃助剤（Ｂ）は、通常、少なくとも環状尿素系化合物又はその誘導体（Ｂ２）及びアミノ基含有トリアジン化合物（Ｂ３）のいずれか一方（特に、少なくとも成分（Ｂ２））を含有するのが好ましい。なお、難燃助剤（Ｂ）が、環状尿素類（Ｂ２）及びアミノ基含有トリアジン化合物（Ｂ３）の双方を含む場合、アミノ基含有トリアジン化合物（Ｂ３）の割合は、環状尿素類（Ｂ２）１００重量部に対して、１〜２００重量部、好ましくは５〜１００重量部、さらに好ましくは５〜５０���量部程度である。【０１８０】  また、難燃助剤（Ｂ）における芳香族樹脂（Ｂ１）の割合は、難燃性を付与できる範囲で適当に選択でき、例えば、環状尿素系化合物又はその誘導体（Ｂ２）及びアミノ基含有トリアジン化合物（Ｂ３）の総量１００重量部に対して、０〜５００重量部（例えば、０〜４００重量部）、好ましくは１〜４００重量部（例えば、１〜３００重量部）、さらに好ましくは１〜２００重量部（例えば、２〜１５０重量部）程度である。また、無機金属系化合物（Ｂ４）の割合は、前記環状尿素系化合物又はその誘導体（Ｂ２）及びアミノ基含有トリアジン化合物（Ｂ３）の総量１００重量部に対して、０〜３００重量部（例えば、５〜２００重量部）、好ましくは１０〜１５０程度である。【０１８１】  ［添加剤］
本発明の難燃性樹脂組成物は、必要に応じて種々の添加剤（例えば、他の難燃剤、酸化防止剤、安定剤、ドリッピング防止剤、滑剤、可塑剤など）を含んでいてもよい。前記添加剤は、単独で又は二種以上組合せて使用できる。添加剤の全体の含有量は、ベース樹脂１００重量部に対して、０．０１〜５０重量部、好ましくは、０．１〜３０重量部、さらに好ましくは１〜２０重量部程度である。【０１８２】  （他の難燃剤）
なお、本発明の難燃性樹脂組成物は、さらに難燃性を付与するため、他の難燃剤、例えば、窒素含有難燃剤、硫黄含有難燃剤、ケイ素含有難燃剤、アルコール系難燃剤、Ｉｎｔｕｍｅｓｃｅｎｔ（イントメセント）系（膨張性）難燃剤（膨張性黒鉛など）などを含んでいてもよい。【０１８３】  窒素含有難燃剤としては、前記難燃剤（Ａ）の項で例示のアミノ基含有トリアジン化合物と、硫酸及びスルホン酸を除く酸素酸［非イオウ系酸素酸、例えば、硝酸、塩素酸（塩素酸、亜塩素酸、次亜塩素酸など）、ホウ酸（オルトホウ酸、メタホウ酸などの非縮合ホウ酸；四ホウ酸、無水ホウ酸などの縮合ホウ酸など）、アンチモン酸、モリブデン酸、タングステン酸、スズ酸、ケイ酸等］との塩等が挙げられる。【０１８４】  硫黄含有難燃剤としては、有機スルホン酸（アルカンスルホン酸、パーフルオロアルカンスルホン酸、アリールスルホン酸、スルホン化ポリスチレンなど）、スルファミン酸、有機スルファミン酸、有機スルホン酸アミドの塩（アンモニウム塩、アルカリ金属塩、アルカリ土類金属塩など）などが挙げられる。【０１８５】  ケイ素含有難燃剤には、（ポリ）オルガノシロキサン、例えば、ジアルキルシロキサン（例えば、ジメチルシロキサンなど）、アルキルアリールシロキサン（フェニルメチルシロキサンなど）、ジアリールシロキサン、モノオルガノシロキサンなどの単独重合体（例えば、ポリジメチルシロキサン、ポリフェニルメチルシロキサンなど）、又は共重合体などが含まれる。また、（ポリ）オルガノシロキサンとしては、分岐オルガノシロキサン［東芝シリコーン（株）の商品名「ＸＣ９９−Ｂ５６６４」、信越化学工業（株）の商品名「Ｘ−４０−９２４３」、「Ｘ−４０−９２４４」、「Ｘ−４０−９８０５」、特開平１０−１３９９６４号公報記載の化合物など］、分子末端や主鎖に、エポキシ基、水酸基、カルボキシル基、アミノ基、エーテル基などの置換基を有する変性（ポリ）オルガノシロキサン（例えば、変性シリコーンなど）なども使用できる。【０１８６】  アルコール系難燃剤としては、多価アルコール（ペンタエリスリトールなど）、オリゴマーの多価アルコール（ジペンタエリスリトール、トリペンタエリスリトールなど）、エステル化された多価アルコール、置換されたアルコール、セルロース類（セルロース、ヘミセルロース、リグノセルロース、ペクトセルロース、アジポセルロースなど）、糖類（単糖類、多糖類など）などが挙げられる。【０１８７】  これら他の難燃剤は、一種で又は二種以上組み合わせて使用できる。他の難燃剤の含有量は、例えば、ベース樹脂１００重量部に対して、０．０１〜５０重量部程度、好ましくは０．０５〜３０重量部程度、特に０．１〜２０重量部程度の範囲から選択できる。【０１８８】  （酸化防止剤又は安定剤）
また、本発明の難燃性樹脂組成物は、長期間安定に耐熱性を維持するために酸化防止剤及び／又は安定剤を含んでいてもよい。酸化防止剤及び安定剤には、例えば、フェノール系（ヒンダードフェノール類など）、アミン系（ヒンダードアミン類など）、リン系、イオウ系、ヒドロキノン系、キノリン系酸化防止剤（又は安定剤）、無機系安定剤、活性水素原子に対して反応性の官能基を有する化合物（反応性安定剤）などが含まれる。【０１８９】  フェノール系酸化防止剤には、例えば、Ｃ２−１０アルキレングリコールビス［３−（３，５−ジ−ｔ−ブチル−４−ヒドロキシフェニル）プロピオネート］；ジ又はトリオキシＣ２−４アルキレングリコールビス［３−（３，５−ジ−ｔ−ブチル−４−ヒドロキシフェニル）プロピオネート］；Ｃ３−８アルキレントリオール−ビス［３−（３，５−ジ−ｔ−ブチル−４−ヒドロキシフェニル）プロピオネート］；例えば、ペンタエリスリトールテトラキス［３−（３，５−ジ−ｔ−ブチル−４−ヒドロキシフェニル）プロピオネート］などのＣ４−８アルキレンテトラオールテトラキス［３−（３，５−ジ−ｔ−ブチル−４−ヒドロキシフェニル）プロピオネート］などが含まれる。【０１９０】  アミン系酸化防止剤には、ヒンダードアミン類、例えば、トリ又はテトラＣ１−３アルキルピペリジン又はその誘導体、ビス（トリ、テトラ又はペンタＣ１−３アルキルピペリジン）Ｃ２−２０アルキレンジカルボン酸エステル［例えば、ビス（２，２，６，６−テトラメチル−４−ピペリジル）オギサレートなど］、１，２−ビス（２，２，６，６−テトラメチル−４−ピペリジルオキシ）エタン、フェニルナフチルアミン、Ｎ，Ｎ′−ジフェニル−１，４−フェニレンジアミン、Ｎ−フェニル−Ｎ′−シクロヘキシル−１，４−フェニレンジアミンなどが含まれる。【０１９１】  リン系酸化防止剤（又は安定剤）には、例えば、トリイソデシルホスファイト、ジフェニルイソデシルホスファイト、ビス又はトリス（ｔ−ブチルフェニル）ホスファイト、トリス（２−シクロヘキシルフェニル）ホスファイト、ビス（Ｃ１−９アルキルアリール）ペンタエリスリトールジホスファイト［例えば、ビス（２，６−ジ−ｔ−ブチル−４−メチルフェニル）ペンタエリスリトールジホスファイトなど］、トリフェニルホスフェート系安定剤、ジホスフォナイト系安定剤などが含まれる。有機リン系安定剤は、通常、ｔ−ブチルフェニル基を有している。【０１９２】  ヒドロキノン系酸化防止剤には、例えば、２，５−ジ−ｔ−ブチルヒドロキノンなどが含まれ、キノリン系酸化防止剤には、例えば、６−エトキシ−２，２，４−トリメチル−１，２−ジヒドロキノリンなどが含まれ，イオウ系酸化防止剤には、例えば、ジラウリルチオジプロピオネート、ジステアリルチオジプロピオネートなどが含まれる。【０１９３】  無機系安定剤には、無機金属又は鉱物系安定剤（ハイドロタルサイト、ゼオライトなど）、及びアルカリ金属又はアルカリ土類金属カルボン酸塩（炭酸塩、有機カルボン酸塩など）などが含まれる。前記ハイドロタルサイトとしては、特開昭６０−１２４１号公報及び特開平９−５９４７５号公報などに記載されているハイドロタルサイト類、例えば、下記式で��されるハイドロタルサイト化合物などが使用できる。【０１９４】    ［Ｍ２＋１−ｘＭ３＋ｘ（ＯＨ）２］ｘ＋［Ａｎ−ｘ／ｎ・ｍＨ２Ｏ］ｘ−
（式中、Ｍ２＋はＭｇ２＋、Ｍｎ２＋、Ｆｅ２＋、Ｃｏ２＋などの二価金属イオンを示し、Ｍ３＋はＡｌ３＋、Ｆｅ３＋、Ｃｒ３＋などの三価金属イオンを示す。Ａｎ−はＣＯ３２−、ＯＨ−、ＨＰＯ４２−、ＳＯ４２−などのｎ価（特に１価又は２価）のアニオンを示す。ｘは、０＜ｘ＜０．５であり、ｍは、０≦ｍ＜１である）。【０１９５】  これらの無機系安定剤は、単独で又は二種以上組み合わせて使用できる。なお、ハイドロタルサイトは、「ＤＨＴ−４Ａ」、「ＤＨＴ−４Ａ−２」、「アルカマイザー」などとして協和化学工業（株）から入手可能である。前記ゼオライトとしては、特に制限されないが、例えば、特開平７−６２１４２号公報に記載されているゼオライトなどが使用できる。なお、Ａ型ゼオライトは、「ゼオラムシリーズ（Ａ−３、Ａ−４、Ａ−５）」、「ゼオスターシリーズ（ＫＡ１００Ｐ、ＮＡ−１００Ｐ、ＣＡ−１００Ｐ）」などとして、また、Ｘ型ゼオライトは、「ゼオラムシリーズ（Ｆ−９）」、「ゼオスターシリーズ（ＮＸ−１００Ｐ）」などとして、Ｙ型ゼオライトは、「ＨＳＺシリーズ（３２０ＮＡＡ）」などとして、東ソー（株）、日本化学工業（株）から入手可能である。【０１９６】  前記アルカリ金属又はアルカリ土類のカルボン酸塩としては、例えば、炭酸塩（炭酸マグネシウム、（軟質／コロイド／重質）炭酸カルシウムなど）、有機カルボン酸塩［脂肪酸塩（酢酸リチウム、酢酸ナトリウム、酢酸カリウム、酢酸マグネシウム、酢酸カルシウム、ステアリン酸リチウム、ステアリン酸ナトリウム、ステアリン酸カリウム、ステアリン酸マグネシウム、ステアリン酸カルシウム、１２−ヒドロキシステアリン酸カルシウムなど）、芳香族カルボン酸塩（安息香酸リチウム、安息香酸ナトリウム、安息香酸カリウム、安息香酸マグネシウム、安息香酸カルシウムなど）など］などが使用できる。【０１９７】  反応性安定剤には、活性水素原子に対して反応性の官能基を有する化合物が含まれる。活性水素原子に対して反応性の官能基を有する化合物としては、環状エーテル基、酸無水物基、イソシアネート基、オキサゾリン基（環）、オキサジン基（環）、カルボジイミド基等から選択された少なくとも一種の官能基を有する化合物が例示できる。これらの反応性安定剤は、単独で又は二種以上組み合わせて使用できる。【０１９８】  環状エーテル基を有する化合物には、エポキシ基やオキセタン基を有する化合物などが含まれる。エポキシ基を有する化合物としては、例えば、ビニルシクロヘキセンジオキシドなどの脂環式化合物、バーサティック酸グリシジルエステル、安息系酸グリシジルエステル、テレフタル酸ジグリシジルエステルなどのグリシジルエステル化合物、グリシジルエーテル化合物（ハイドロキノンジグリシジルエーテル、ビスフェノール−Ａジグリシジルエーテルなど）、グリシジルアミン化合物、エポキシ基含有ビニル共重合体、エポキシ化ポリブタジエン、エポキシ化ジエン系モノマー−スチレン共重合体、トリグリシジルイソシアヌレート、エポキシ変性（ポリ）オルガノシロキサンなどが挙げられる。オキセタン基を有する化合物としては、例えば、ステアリン酸［１−エチル（３−オキセタニル）］メチルエステル、バーサティック酸���１−エチル（３−オキセタニル）］メチルエステル、安息香酸［１−エチル（３−オキセタニル）］メチルエステル，（ｏ−，ｍ−，又はｐ−）フタル酸ジ［１−エチル（３−オキセタニル）］メチルエステルなどのオキセタニルエステル化合物、オキセタニルエーテル化合物［例えば、ジ［１−エチル（３−オキセタニル）］メチルエーテルなどのアルキルオキセタニル化合物、３−エチル−３−（フェノキシメチル）オキセタンなどのアリールオキセタニル化合物、アラルキルオキセタニルエーテル化合物、ビスフェノール−Ａジ［１−エチル（３−オキセタニル）］メチルエーテルなどのビスフェノール型オキセタン樹脂、ノボラック型オキセタン樹脂など］、オキセタン変性（ポリ）オルガノシロキサン、及び前記オキセタニル単位を有する誘導体｛例えば、［１−エチル（３−オキセタニル）］メチル誘導体｝に対応するアルキルオキセタニルメチル誘導体｛例えば、［１−メチル（３−オキセタニル）］メチル誘導体｝などが挙げられる。【０１９９】  酸無水物基を有する化合物としては、例えば、無水マレイン酸基を有するオレフィン系樹脂（例えば、エチレン−無水マレイン酸共重合体、無水マレイン酸変性ポリプロピレン等）などが挙げられる。イソシアネート基を有する化合物としては、例えば、ヘキサメチレンジイソシアネートなどの脂肪族イソシアネート、イソホロンジイソシアネートなどの脂環族イソシアネート、ジフェニルメタンイソシアネートなどの芳香族イソシアネート、これらのイソシアネートの変性体（例えば、イソホロンジイソシアネートの三量体など）などが挙げられる。【０２００】  オキサゾリン基を有する化合物としては、例えば、２，２′−フェニレンビス（２−オキサゾリン）などのビスオキサゾリン化合物や、オキサゾリン基を有するビニル系樹脂（例えば、ビニルオキサゾリン変性スチレン系樹脂等）などが挙げられる。オキサジン基を有する化合物としては、例えば、２，２′−ビス（５，６−ジヒドロ−４Ｈ−１，３−オキサジン）などのビスオキサジン化合物などが挙げられる。【０２０１】  カルボジイミド基を有する化合物としては、例えば、ポリ（フェニルカルボジイミド）などのポリアリールカルボジイミド、ポリ（２−メチルジフェニルカルボジイミド）などのポリアルキルアリールカルボジイミド、ポリ［４，４′−メチレンビス（２，６−ジエチルフェニル）カルボジイミド］などのポリ［アルキレンビス（アルキル又はシクロアルキルアリール）カルボジイミド］などが挙げられる。【０２０２】  これらの酸化防止剤及び／又は安定剤は単独で又は二種以上使用できる。酸化防止剤及び／又は安定剤の含有量は、それぞれ、例えば、ベース樹脂１００重量部に対して、０〜１０重量部（例えば、０．０１〜１０重量部）、好ましくは０．０５〜８重量部、特に０．１〜５重量部程度の範囲から選択できる。また、酸化防止剤の割合は、ベース樹脂１００重量部に対して、０〜３重量部（例えば、０．０１〜２重量部）、好ましくは０．０１〜１重量部程度であってもよい。安定剤の割合は、ベース樹脂１００重量部に対して０〜１０重量部（例えば、０．０１〜８重量部）、好ましくは０．０１〜６重量部程度であってもよい。【０２０３】  本発明の難燃性樹脂組成物には、フッ素系樹脂などのドリッピング防止剤を添加してもよい。フッ素系樹脂には、フッ素含有モノマーの単独又は共重合体、前記フッ素含有モノマーと共重合性モノマー（エチレン、プロピレンなど）との共重合体、例えば、ポリテトラフルオロエチレン、ポリクロロトリフルオロエチレン、ポリビニリデンフルオライドなどの単独重合体；テトラフルオロエチレン−ヘキサフルオロプロピレン共重合体、テトラフルオロエチレン−パーフルオロアルキルビニルエーテル共重合体、エチレン−テトラフルオロエチレン共重合体などの共重合体が例示される。これらのフッ素樹脂は単独で又は二種以上混合して使用できる。【０２０４】  前記フッ素系樹脂は、粒子状で使用してもよく、平均粒径は、例えば、１０〜５０００μｍ程度、好ましくは１００〜１０００μｍ程度、さらに好ましくは１００〜７００μｍ程度であってもよい。【０２０５】  ドリッピング防止剤（フッ素系樹脂など）の含有量は、例えば、ベース樹脂１００重量部に対して、０〜５重量部（例えば、０．０１〜５重量部程度）、好ましくは０．１〜３重量部程度、さらに好ましくは０．１〜２重量部程度である。【０２０６】  本発明の組成物はさらに滑剤及び／又は可塑剤を添加することにより成形性をさらに向上することもできる。【０２０７】  前記滑剤としては、（ａ）長鎖脂肪酸又はその誘導体、（ｂ）ポリオキシアルキレングリコール、（ｃ）シリコーン系化合物、（ｄ）ワックス類等が挙げられる。滑剤は、単独で又は二種以上組み合わせて使用できる。【０２０８】  （ａ）長鎖脂肪酸又はその誘導体
長鎖脂肪酸は、飽和脂肪酸であってもよく、不飽和脂肪酸であってもよい。また、一部の水素原子がヒドロキシル基などの置換基で置換されたものも使用できる。このような長鎖脂肪酸としては、炭素数１０以上の１価又は２価の脂肪酸、例えば、炭素数１０以上の一価の飽和脂肪酸（カプリン酸、ラウリン酸、ミリスチン酸、ペンタデシル酸、パルミチン酸、ステアリン酸、アラキン酸、ベヘン酸、モンタン酸等のＣ１０−３４飽和脂肪酸など）、炭素数１０以上の一価の不飽和脂肪酸（オレイン酸、リノール酸、リノレン酸、アラキドン酸、エルカ酸等のＣ１０−３４不飽和脂肪酸など）、炭素数１０以上の二価の脂肪酸（二塩基性脂肪酸）（セバシン酸、ドデカン二酸、テトラデカン二酸、タプシア酸等の二価のＣ１０−３０飽和脂肪酸；デセン二酸、ドデセン二酸などの二価のＣ１０−３０不飽和脂肪酸など）が例示できる。前記脂肪酸には、１つ又は複数のヒドロキシル基を分子内に有する脂肪酸（例えば、１２−ヒドロキシステアリン酸などのヒドロキシ飽和Ｃ１０−２６脂肪酸など）も含まれる。これらの脂肪酸のうち、一価のＣ１０−２６飽和又は不飽和脂肪酸、及び二価のＣ１０−２０飽和又は不飽和脂肪酸が好ましい。【０２０９】  長鎖脂肪酸の誘導体には、脂肪酸エステル及び脂肪酸アミド等が含まれる。前記脂肪酸エステルとしては、その構造は特に制限されず、直鎖状又は分岐状脂肪酸エステルのいずれも使用でき、長鎖脂肪酸とアルコールとのエステル（モノ乃至トリエステルなどの１つ又は複数のエステル結合を有するエステルなど）が挙げられる。長鎖脂肪酸エステルを構成するアルコールは、一価アルコールでもよいが、通常、多価アルコールが好ましい。【０２１０】  前記多価アルコールとしては、炭素数が２〜８程度、好ましくは２〜６程度の多価アルコール又はその重合体、例えば、アルキレングリコール（エチレングリコール、ジエチレングリコール、プロピレングリコールなど）などのジオール類；グリセリン、トリメチロールプロパン又はこれらの誘導体などのトリオール類；ペンタエリスリトール、ソルビタン又はこれらの誘導体などのテトラオール類；及びこれらの多価アルコール類の単独又は共重合体（例えば、ポリエチレングリコール、ポリプロピレングリコール等のポリオキシアルキレングリコールの単独又は共重合体、ポリグリセリンなど）などが例示できる。前記ポリオキシアルキレングリコールの平均重合度は２以上（例えば、２〜５００）、好ましくは２〜４００（例えば、２〜３００）程度であり、さらに好ましくは平均重合度１６以上（例えば、２０〜２００程度）である。なお、多価アルコールとして、ポリオキシアルキレングリコールを用いる場合、エステルを構成する長鎖脂肪酸として、炭素数１２以上の脂肪酸、例えば、一価のＣ１２−２６飽和又は不飽和脂肪酸、及び二価のＣ１２−２０飽和又は不飽和脂肪酸などを使用するのが好ましい。【０２１１】  このような脂肪酸エステルの例としては、エチレングリコールジステアリン酸エステル、グリセリンモノステアリン酸エステル、グリセリントリパルミチン酸エステル、ポリグリセリントリステアリン酸エステル、トリメチロールプロパンモノパルミチン酸エステル、ペンタエリスリトールモノウンデシル酸エステル、ソルビタンモノステアリン酸エステル、ポリアルキレングリコール（ポリエチレングリコール、ポリプロピレングリコールなど）のモノラウレート、モノパルミテート、モノステアレート、ジラウレート、ジパルミテート、ジステアレート、ジベヘネート、ジモンタネート、ジオレエート、ジリノレートなどが挙げられる。【０２１２】  前記誘導体のうち、脂肪酸アミドとしては、前記長鎖脂肪酸（一価又は二価の長鎖脂肪酸）とアミン類（モノアミン、ジアミン、ポリアミン類など）との酸アミド（モノアミド、ビスアミドなど）が使用できる。酸アミドのうち、特にビスアミドが好ましい。【０２１３】  モノアミドとしては、例えば、カプリン酸アミド、ラウリン酸アミド、ミリスチン酸アミド、パルミチン酸アミド、ステアリン酸アミド、アラキン酸アミド、ベヘン酸アミド等の飽和脂肪酸の第１級酸アミド、オレイン酸アミドなどの不飽和脂肪酸の第１級酸アミド、ステアリルステアリン酸アミド、ステアリルオレイン酸アミド等の飽和及び／又は不飽和脂肪酸とモノアミンとの第２級酸アミドなどが例示できる。【０２１４】  ビスアミドとしては、Ｃ１−６アルキレンジアミン（特に、Ｃ１−２アルキレンジアミン）と前記脂肪酸とのビスアミド、例えば、エチレンジアミン−ジステアリン酸アミド（エチレンビスステアリルアミド）、ヘキサメチレンジアミン−ジステアリン酸アミド、エチレンジアミン−ジオレイン酸アミド、エチレンジアミン−ジエルカ酸アミドなどが挙げられる。また、前記ビスアミドとしては、エチレンジアミン−（ステアリン酸アミド）オレイン酸アミドなどのアルキレンジアミンのアミン部位に異なるアシル基が結合した構造を有するビスアミドなども使用できる。【０２１５】  （ｂ）ポリオキシアルキレングリコール
ポリオキシアルキレングリコールには、アルキレングリコール［例えば、エチレングリコール、プロピレングリコール、テトラメチレングリコールなどのＣ２−６アルキレングリコール（好ましくはＣ２−４アルキレングリコール）など］の単独又は共重合体、それらの誘導体等が含まれる。【０２１６】  ポリオキシアルキレングリコールの具体例としては、ポリエチレングリコール、ポリプロピレングリコール、ポリテトラメチレングリコール等のポリＣ２−６オキシアルキレングリコール（好ましくはポリＣ２−４オキシアルキレングリコール）、ポリオキシエチレン−ポリオキシプロピレン共重合体（ランダム又はブロック共重合体など）、ポリオキシエチレンポリオキシプロピレングリセリルエーテル、ポリオキシエチレンポリオキシプロピレンモノブチルエーテル等が挙げられる。【０２１７】  （ｃ）シリコーン系化合物
シリコーン系化合物には、（ポリ）オルガノシロキサンなどが含まれる。（ポリ）オルガノシロキサンとしては、ジアルキルシロキサン（例えば、ジメチルシロキサンなど）、アルキルアリールシロキサン（例えば、フェニルメチルシロキサンなど）、ジアリールシロキサン（例えば、ジフェニルシロキサンなど）等のモノオルガノシロキサン、これらの単独重合体（例えば、ポリジメチルシロキサン、ポリフェニルメチルシロキサン等）又は共重合体等が例示できる。また、（ポリ）オルガノシロキサンには、分子末端や主鎖に、エポキシ基、ヒドロキシル基、カルボキシル基、アミノ基、エーテル基等の置換基を有する変性（ポリ）オルガノシロキサン（例えば、変性シリコーン）なども含まれる。【０２１８】  （ｄ）ワックス類
ワックス類には、天然パラフィン、合成パラフィン、マイクロワックス、ポリオレフィン系ワックスなどが含まれる。ポリオレフィン系ワックスとしては、ポリエチレンワックス、ポリプロピレンワックス等のポリＣ２−４オレフィン系ワックス、エチレン共重合体ワックスなどのオレフィン共重合体ワックスが例示でき、これらの部分酸化物又は混合物等も含まれる。【０２１９】  前記オレフィン共重合体ワックスには、例えば、オレフィン（エチレン、プロピレン、１−ブテン、２−ブテン、イソブテン、３−メチル−１−ブテン、４−メチル−１−ブテン、２−メチル−２−ブテン、４−メチル−１−ペンテン、１−ヘキセン、２，３−ジメチル−２−ブテン、１−ヘプテン、１−オクテン、１−ノネン、１−デセン、１−ドデセン等のα−オレフィン等）の共重合体や、これらのオレフィンと共重合可能なモノマー、例えば、不飽和カルボン酸又はその酸無水物［無水マレイン酸、（メタ）アクリル酸等］、（メタ）アクリル酸エステル［（メタ）アクリル酸メチル、（メタ）アクリル酸エチル、（メタ）アクリル酸プロピル、（メタ）アクリル酸ブチル、（メタ）アクリル酸２−エチルヘキシル等の（メタ）アクリル酸Ｃ１−１０アルキル（好ましくはＣ１−４アルキル）エステルなど］等の重合性モノマーとの共重合体等が挙げられる。なお、これらの共重合体は、ランダム共重合体、ブロック共重合体、及びグラフト共重合体のいずれであってもよい。オレフィン共重合体ワックスとしては、エチレンと、他のオレフィン及び重合性モノマーから選択された少なくとも一種のモノマーとの共重合体が好ましい。【０２２０】  また、滑剤の含有量は、ベース樹脂１００重量部に対して、０〜２重量部（０．０１〜２重量部）、好ましくは０．０５〜１．５重量部程度であってもよい。【０２２１】  前記可塑剤としては、ポリエステル系化合物［（ジ）エチレングリコールジベンゾエート、２−メチル−１，３−ジヒドロキシプロパンジベンゾエート、ネオペンチルグリコールジベンゾエート、ポリエチレングリコールモノ又はジベンゾエート、ポリカプロラクトンモノ又はジベンゾエート；ビフェノール又はビスフェノール類（ビスフェノール−Ａなど）のＣ１−３アルキレンオキシド（エチレンオキシド、プロピレンオキシドなど）付加物の長鎖脂肪酸エステルなど］、アジピン酸エステル化合物（アジピン酸ジ−２−エチルヘキシルなど）、クエン酸エステル系化合物、フタル酸エステル系化合物（フタル酸ジ−２−エチルヘキシルなど）、テトラヒドロフタル酸エステル系化合物、トリメリット酸エステル系化合物（トリメリット酸トリ−２−エチルヘキシルなど）、エーテル系化合物［ビフェノール又はビスフェノール類（ビスフェノール−Ａなど）のＣ１−３アルキレンオキシド（エチレンオキシド、プロピレンオキシドなど）付加物など］、リン酸エステル系化合物（リン酸トリメチルなどのアルキルエステル；リン酸トリクレジル、リン酸クレジルジフェニルなどのアリールエステル；ビスフェノール系芳香族縮合リン酸エステル類など）などが挙げられる。これらの可塑剤は単独で又は二種以上混合して使用できる。【０２２２】  可塑剤の含有量は、例えば、ベース樹脂１００重量部に対して、０��２０重量部（例えば、０．０１〜２０重量部）であり、好ましくは０〜１０重量部（例えば、０．０１〜１０重量部）程度である。【０２２３】  さらに、本発明の難燃性樹脂組成物は、他の添加剤、例えば、安定剤（紫外線吸収剤、耐熱安定剤、耐候安定剤など）、離型剤、着色剤、衝撃改良剤、摺動剤などを含んでいてもよい。【０２２４】  ［充填剤］
本発明の難燃性樹脂組成物は、機械的強度、剛性、耐熱性及び電気的性質などをさらに向上させるため、充填剤（繊維状充填剤、非繊維状充填剤（板状充填剤、粉粒状充填剤など））により改質されていてもよい。【０２２５】  繊維状充填剤としては、ガラス繊維、アスベスト繊維、カーボン繊維、シリカ繊維、シリカ・アルミナ繊維、ジルコニア繊維、チタン酸カリウム繊維、金属繊維、高融点有機質繊維などが例示できる。【０２２６】  非繊維状充填剤のうち、板状充填剤には、例えば、ガラスフレーク、マイカ、グラファイト、各種金属箔などが例示できる。粉粒状充填剤には、カーボンブラック、シリカ、石英粉末、ガラスビーズ、ガラス粉、ミルドファイバー、ケイ酸カルシウム、ケイ酸アルミニウム、カオリン、タルク、マイカ、クレー、ケイ藻土、ウォラストナイトなどのケイ酸塩；炭酸カルシウム、炭酸マグネシウムなどの金属の炭酸塩；硫酸カルシウム、硫酸バリウムなどの金属の硫酸塩、炭化ケイ素などの金属粉末が含まれる。好ましい充填剤は、繊維状充填剤（ガラス繊維、カーボン繊維）、非繊維状充填剤（粉粒状又は板状充填剤、特に、ガラスビーズ、ミルドファイバー、カオリン、タルク、マイカ、及びガラスフレーク）を含む。特に好ましい充填剤は、ガラス系充填剤、例えば、ガラス繊維（チョップドストランドなど）が含まれる。【０２２７】  難燃性樹脂組成物中の充填剤の割合は、例えば、１〜６０重量％程度、好ましくは１〜５０重量％程度、さらに好ましくは１〜４５重量％程度である。充填剤の割合は、ベース樹脂１００重量部に対して、例えば、０〜１００重量部（例えば、０．１〜１００重量部）、好ましくは１０〜１００重量部（例えば、３０〜９０重量部）、さらに好ましくは３５〜８０重量部程度であってもよい。また、充填剤の割合は、０〜３０重量部（例えば、０．０１〜３０重量部）、好ましくは０．１〜２５重量部程度であってもよい。【０２２８】  充填剤は、必要ならば、収束剤又は表面処理剤（例えば、エポキシ系化合物、シラン系化合物、チタネート系化合物などの官能性化合物、好ましくはビスフェノールＡ型エポキシ樹脂、ノボラック型エポキシ樹脂などのエポキシ系化合物）で処理してもよい。充填剤の処理は、充填剤の添加と同時に行ってもよく、添加前に予め処理してもよい。また、官能性表面処理剤又は収束剤の使用量は、充填剤に対して５重量％以下、好ましくは０．０５〜２重量％程度である。【０２２９】  本発明の樹脂組成物は、上記必須成分（ベース樹脂、難燃剤（Ａ）及び難燃助剤（Ｂ１））に加え、酸化防止剤、安定剤、ドリッピング防止剤、滑剤、可塑剤、及び充填剤から選択された少なくとも一種を含んでもよい。【０２３０】  本発明の難燃性樹脂組成物の形態は、粉粒体混合物や溶融混合物であってもよく、ベース樹脂と、難燃剤と、難燃助剤と、必要によりドリッピング防止剤や他の添加剤などとを慣用の方法で混合（又は溶融混練）することにより調製できる。難燃性樹脂組成物はペレットの形態であってもよい。なお、押出機によるペレットの製造方法としては、脆性充填剤（ガラス系充填剤など）を除く成分を先に溶融混合した後に、脆性充填剤成分を混合する製造方法等が採用できる。【０２３１】  なお、���ンドリングの観点から、非樹脂状成分と、樹脂状成分とを一旦溶融混合することにより、マスターバッチを調製すると便利である。マスターバッチと、ベース樹脂と、必要に応じて、残りの成分とを溶融混合することにより、難燃性樹脂組成物を製造できる。【０２３２】  また、ベース樹脂、前記難燃剤（Ａ）、及び前記難燃助剤（Ｂ）を混合することにより、難燃性樹脂組成物を製造してもよい。【０２３３】  本発明では、さらに成形体の電気特性（耐トラッキング性など）を改善することもできる。従って、本発明には、難燃性、耐ブリードアウト性及び電気特性（耐トラッキング性など）のうち、少なくともいずれかの特性を改善する方法（又は向上させる方法）も含まれる。【０２３４】  本発明の成形体（成形品、成形材）は、前記難燃性樹脂組成物で形成できる。【０２３５】  本発明の成形体は、難燃性及び電気特性の双方の特性を有している。すなわち、成形体は、電気特性として、３００Ｖ以上（例えば、３００〜１０００Ｖ程度）、好ましくは３５０Ｖ以上（例えば、３５０〜９００Ｖ程度）、さらに好ましくは４００〜８００Ｖ程度の比較トラッキング指数を有していてもよい。また、成形体は、難燃性として、厚み０．８ｍｍを有する試験片を用いてＵＬ９４に準拠して測定した燃焼性試験において、Ｖ−２、Ｖ−１又はＶ−０の難燃性能を有していてもよい。【０２３６】  本発明には、ベース樹脂と前記難燃剤（Ａ）と前記難燃助剤（Ｂ）とを含む難燃性樹脂組成物を射出成形し、成形体を製造する方法も含まれる。
【産業上の利用可能性】
【０２３７】  本発明の難燃性樹脂組成物を溶融混練し、押出成形、射出成形、圧縮成形などの慣用の方法で成形でき、形成された成形品は、難燃性および成形加工性に優れているため、種々の用途に使用できる。例えば、電気・電子部品（電気及び／又は電子部品）、家電機器部品、オフィスオートメーション（ＯＡ）機器部品、機械機構部品、自動車部品、包装材料やケースなどに好適に用いることができる。また、本発明の成形体は、具体的に、コネクター部品、スイッチ部品、リレー部品、トランス部品、ブレーカー部品、電磁開閉機器部品、フォーカスケース部品、コンデンサー部品、モーター部品、複写機部品、又はプリンター部品などに使用できる。
【実施例】
【０２３８】  以下に、実施例に基づいて本発明をより詳細に説明するが、本発明はこれらの実施例によって限定されるものではない。【０２３９】  なお、下記の試験方法により、樹脂組成物の難燃性及びブルーミング性を評価した。【０２４０】  （燃焼性試験）
ＵＬ９４に準拠して、試験片の厚み３．２ｍｍで燃焼性を評価した（実施例１〜１５及び比較例１〜８）。なお、実施例１６〜３４、及び比較例９〜１７では、ＵＬ９４に準拠して、試験片の厚み０．８ｍｍで燃焼性を評価した。【０２４１】  （ブルーミング性の評価）
１．６ｍｍの燃焼試験片を１５０℃で５時間加熱し、試験片表面の染み出し状態を目視観察し、以下の判断基準によりブルーミング性を評価した。【０２４２】  ○：染み出しが全く見られない
△：若干の染み出しが見られる
×：著しい染み出しが見られる【０２４３】  （耐トラッキング性）
ＩＥＣ１１２規格に準拠して、７０ｍｍ×５０ｍｍ×３ｍｍの平板を用いて比較トラッキング指数（Ｖ）を測定し、電気特性（絶縁特性）を評価した。【０２４４】  また、実施例及び比較例で用いた成分は、以下の通りである。【０２４５】  ［ベース樹脂Ｒ］
Ｒ−１：ポリブチレンテレフタレート［ジュラネックス、固有粘度＝１．０、ポリプラスチックス（株）製］
Ｒ−２：ポリエチレンテレフタレート［ベルペットＥＦＧ１０、鐘紡（株）製］
Ｒ−３：アクリロニトリル−スチレン共重合体［セビアンＮ  ＪＤ、ダイセル化学工業（株）製］
Ｒ−４：ポリプロピレンテレフタレート［テレフタル酸ジメチルと１，３−プロパンジオールの重縮合により調製した。固有粘度＝１．０］【０２４６】  ［難燃剤（アミノ基含有トリアジン化合物と硫酸又はスルホン酸との塩）Ａ］
Ａ−１：硫酸メラミン［アピノン−９０１（株式会社三和ケミカル製）を、窒素気流下、２００℃で２時間の加熱処理を行った材料：尚、本加熱処理材料を熱重量分析装置（パーキンエルマーＴＧＡ−７）を使用して、窒素気流下、３０℃から２５０℃まで、ΔＴ＝２０℃／分で昇温加熱を行った所、熱重量減少量は１重量％以下であった。］
Ａ−２：メタンスルホン酸メラム［ＭＭＳ−２００、日産化学工業（株）製］
（比較例に用いた化合物）
Ａ−３：レゾルシノールビス（ジフェニルホスフェート）［レオフォスＲＤＰ、味の素ファインテクノ（株）製］
Ａ−４：硫酸メラミン［アピノン−９０１、株式会社三和ケミカル製、熱重量減少量は９．１重量％であった］【０２４７】  ［難燃助剤Ｂ］
［芳香族系樹脂（Ｂ１）］
Ｂ１−１：ノボラック型フェノール樹脂［ダイマレスフェノールノボラック樹脂、ＰＲ−５３６４７、住友デュレズ（株）製］
Ｂ１−２：グリシジル化変性ノボラック樹脂［ＥＰＰＮ、日本化薬（株）製］
Ｂ１−３：ビスフェノールＡ型エポキシ樹脂［エピコート１００４Ｋ、油化シェルエポキシ（株）製］。【０２４８】  ［環状尿素系化合物又はその誘導体（Ｂ２）］
Ｂ２−１：メラミンシアヌレート［ＭＣ６１０、日産化学工業（株）製］
Ｂ２−２：アセチレン尿素［東京化成工業（株）製］【０２４９】  ［アミノ基含有トリアジン化合物（Ｂ３）］
Ｂ３−１：メレム［日産化学工業（株）製］。【０２５０】  ［無機系難燃剤（Ｂ４）］
Ｂ４−１：硼酸亜鉛［ＦｉｒｅＢｒａｋｅ  ＺＢ、ボラックス・ジャパン（株）製］
Ｂ４−２：無水リン酸一水素カルシウム：平均粒子径＝約３０μｍ［太平化学産業（株）製］。【０２５１】  ［酸化防止剤Ｃ］
ペンタエリスリトール  テトラキス［３−（３，５−ジ−ｔ−ブチル−４−ヒドロキシフェニル）プロピオネート］［イルガノックス１０１０、チバガイギー（株）製］。【０２５２】  ［安定剤Ｄ］
［リン系安定剤Ｄ１］
Ｄ１−１：テトラキス（２，４−ジ−ｔ−ブチルフェニル）−４，４’−ビフェニレンジホスホナイト［サンドスタブＰ−ＥＰＱ、サンド（株）製］
Ｄ１−２：ビス（２，６−ジ−ｔ−ブチル−４−メチルフェニル）ペンタエリスリトールジホスファイト［アデカスタブＰＥＰ３６、アデカアーガス（株）製］
Ｄ１−３：リン酸二水素ナトリウム二水和物
［反応性安定剤Ｄ２］
Ｄ２−１：安息香酸グリシジルエステル
Ｄ２−２：バーサティック酸グリシジルエステル
［無機系安定剤Ｄ３］
Ｄ３−１：ステアリン酸ナトリウム
Ｄ３−２：炭酸カルシウム。【０２５３】  ［ドリッピング防止剤Ｅ］
ポリテトラフルオロエチレン
［滑剤Ｆ］
Ｆ−１：モンタン酸エステル［ＬＩＣＯＬＵＢ  ＷＥ４、クラリアント製］
Ｆ−２：モンタン酸エステル［ＬＵＺＡ  ＷＡＸ−Ｐ、東洋ペトロライト（株）製］。【０２５４】  ［可塑剤Ｇ］
Ｇ−１：トリ−２−エチルヘキシルトリメリテート［ＴＯＴＭ、大八化学工業（株）製］
Ｇ−２：ポリカプロラクトンジベンゾエート［プラクセル、ダイセル化学工業（株）製］
Ｇ−３：ポリジメチルシロキサン［トレフィル、東レ・ダウコーニング・シリコーン（株）製］
［充填剤Ｈ］
直径１０μｍ、長さ３ｍｍのガラスチョップドストランド。【０２５５】  実施例１〜１５及び比較例１〜８
上記成分を表１〜表２の割合（重量部）で混合し、小型混練機［（株）東洋精機製作所製ラボプラストミル４Ｃ１５０］により樹脂組成物を調製した。この樹脂組成物を小型射出成形機を用いて射出成形することにより試験用成形品を作製し、特性を評価した。結果を表１〜表２に示す。【０２５６】  実施例１６〜３５、並びに比較例９〜１７
表３及び４に示す成分を、表３及び４の割合（重量部）で混合し、３０ｍｍφ二軸押出機［（株）日本製鋼所製ＴＥＸ３０］を用いて樹脂組成物を調製した。この樹脂組成物を、射出成形機を用いて射出成形することにより試験用成形品を作製し、特性を評価した。結果を表３〜表４に示す。【０２５７】
【表１】
2004111131.tif 000009
【表２】
2004111131.tif 000010
【表３】
2004111131.tif 000011
【表４】
2004111131.tif 000012
【手続補正書】
【提出日】平成17年11月18日(2005.11.18)
【手続補正１】
【補正対象書類名】明細書
【補正対象項目名】０１６２
【補正方法】変更
【補正の内容】
【０１６２】
（リン酸の金属塩）
リン酸としては、オルトリン酸、メタリン酸、亜リン酸、次亜リン酸などの非縮合リン酸；次リン酸、ピロリン酸、ポリリン酸、ポリメタリン酸、無水リン酸類などの縮合リン酸が例示できる。これらのリン酸のうち、特に非縮合リン酸が好ましい。
【手続補正２】
【補正対象書類名】明細書
【補正対象項目名】０１９８
【補正方法】変更
【補正の内容】
【０１９８】
環状エーテル基を有する化合物には、エポキシ基やオキセタン基を有する化合物などが含まれる。エポキシ基を有する化合物としては、例えば、ビニルシクロヘキセンジオキシドなどの脂環式化合物、バーサティック酸グリシジルエステル、安息香酸グリシジルエステル、テレフタル酸ジグリシジルエステルなどのグリシジルエステル化合物、グリシジルエーテル化合物（ハイドロキノンジグリシジルエーテル、ビスフェノール−Ａジグリシジルエーテルなど）、グリシジルアミン化合物、エポキシ基含有ビニル共重合体、エポキシ化ポリブタジエン、エポキシ化ジエン系モノマー−スチレン共重合体、トリグリシジルイソシアヌレート、エポキシ変性（ポリ）オルガノシロキサンなどが挙げられる。オキセタン基を有する化合物としては、例えば、ステアリン酸［１−エチル（３−オキセタニル）］メチルエステル、バーサティック酸［１−エチル（３−オキセタニル）］メチルエステル、安息香酸［１−エチル（３−オキセタニル）］メチルエステル，（ｏ−，ｍ−，又はｐ−）フタル酸ジ［１−エチル（３−オキセタニル）］メチルエステルなどのオキセタニルエステル化合物、オキセタニルエーテル化合物［例えば、ジ［１−エチル（３−オキセタニル）］メチルエーテルなどのアルキルオキセタニル化合物、３−エチル−３−（フェノキシメチル）オキセタンなどのアリールオキセタニル化合物、アラルキルオキセタニルエーテル化合物、ビスフェノール−Ａジ［１−エチル（３−オキセタニル）］メチルエーテルなどのビスフェノール型オキセタン樹脂、ノボラック型オキセタン樹脂など］、オキセタン変性（ポリ）オルガノシロキサン、及び前記オキセタニル単位を有する誘導体｛例えば、［１−エチル（３−オキセタニル）］メチル誘導体｝に対応するアルキルオキセタニルメチル誘導体｛例えば、［１−メチル（３−オキセタニル）］メチル誘導体｝などが挙げられる。
【国際調査報告】
2004111131.tif 000013
2004111131.tif 000014
2004111131.tif 000015
2004111131.tif 000016